(57)【要約】本発明は、熱誘起画像転写用の画像転写要素、レーザー組立体および熱画像の作製方法に関する。より具体的には、本発明は、金属塩を含有する着色剤層を含む画像転写要素、画像転写要素を備えるレーザー組立体、および画像転写要素を利用する熱画像の作製方法に関する。【特許請求の範囲】
【請求項１】
ドナー要素支持体と、
前記ドナー要素支持体上に配置される着色剤層であって、高分子バインダー、着色剤、全固形分含有率を基準にして固形分約０．１から約６．０％の範囲の量の界面活性剤および下記構造
【化１】
2005516805.tif 000026
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層と
を含むことを特徴とする熱誘起画像転写用の画像転写要素。
【請求項２】
少なくとも１つの加熱層が、前記ドナー要素支持体と前記着色剤層との間に配置されることを特徴とする請求項１に記載の画像転写要素。
【請求項３】
前記少なくとも１つの加熱層が、レーザー放射線を本質的に吸収できる、有機および無機材料よりなる群から選択される化合物を含むことを特徴とする請求項２に記載の画像転写要素。
【請求項４】
前記加熱層の無機材料が、元素の周期表の族ＩＩＩＡ、ＩＶＡ、ＶＡ、ＶＩＡ、ＶＩＩＩＡ、ＩＩＢ、ＩＩＩＢ、およびＶＢの遷移金属元素、元素の周期表の族ＩＩＩＡ、ＩＶＡ、ＶＡ、ＶＩＡ、ＶＩＩＩＡ、ＩＩＢ、ＩＩＩＢ、およびＶＢの金属元素、それらの相互の合金、ならびにそれらの族ＩＡおよびＩＩＡの元素との合金よりなる群から選択されることを特徴とする請求項３に記載の画像転写要素。
【請求項５】
前記加熱層の有機および無機材料が、クロム、アルミニウム、カーボンブラック、ＮＩＲシアニン染料化合物およびそれらの組合せよりなる群から選択されるレーザー放射線吸収化合物をさらに含むことを特徴とする請求項３に記載の画像転写要素。
【請求項６】
前記高分子バインダーが、アクリル酸のホモポリマーまたは共重合体、アクリル酸のエステルのホモポリマーまたは共重合体、メタクリル酸のホモポリマーまたは共重合体、メタクリル酸のエステルのホモポリマーまたは共重合体、アルキルメタクリル酸のホモポリマーまたは共重合体、アルキルメタクリル酸のエステルのアクリレートエステルのホモポリマーまたは共重合体、スチレンおよびオレフィンモノマーの共重合体、スチレンおよびアクリロニトリルの共重合体；フルオロポリマー、エチレンおよび一酸化炭素と（メタ）アクリレートエステルの共重合体、（メタ）アクリレートブロック共重合体、および他のコモノマータイプを含有する（メタ）アクリレート共重合体、ポリカーボネート、（メタ）アクリレートホモポリマーおよび共重合体、ポリスルホン、ポリウレタン、ポリエステル、ならびにそれらの組合せよりなる群から選択されることを特徴とする請求項１に記載の画像転写要素。
【請求項７】
前記高分子バインダーが、澱粉誘導体；カルボキシメチルセルロース；アクリル酸、アクリル酸エステル、アクリロニトリル、酢酸ビニル、ブタジエン、スチレンおよびそれらの組合せをベースとするポリビニルアルコール；ならびにアクリル酸、アクリル酸エステル、アクリロニトリル、酢酸ビニル、ブタジエン、スチレンおよびそれらの組合せをベースとする水性分散系よりなる群から選択されることを特徴とする請求項３に記載の画像転写要素。
【請求項８】
Ｍ＋ｎが、Ｎａ＋１、Ｌｉ＋１、Ｋ＋１、Ｍｇ＋２、Ｃａ＋２、Ｓｒ＋２、Ｂａ＋２、Ｆｅ＋２、Ｆｅ＋３、Ｃｕ＋２、Ｚｎ＋２、Ａｌ＋３、ＮＨ４＋、Ｎ（Ｒ１）４＋およびＳ（Ｒ１）３＋（ここで、Ｒ１は１〜６個の炭素原子を含有する脂肪族基である）よりなる群から選択されることを特徴とする請求項１に記載の画像転写要素。
【請求項９】
Ｍ＋ｎが、Ｎ（Ｃ２Ｈ５）４＋、Ｎ（Ｃ３Ｈ７）４＋、Ｎ（Ｃ４Ｈ９）４＋、Ｓ（ＣＨ３）３＋、Ｓ（Ｃ２Ｈ５）３＋、Ｓ（Ｃ３Ｈ７）３＋およびＳ（Ｃ４Ｈ９）３＋よりなる群から選択されることを特徴とする請求項１に記載の画像転写要素。
【請求項１０】
Ｘ−ｑが、ＳＯ４−２、ＳＯ３−２、ＨＳＯ３−、Ｓ２Ｏ３−２、Ｓ２Ｏ５−２、ＰＯ４−３、ＨＰＯ４−２、Ｈ２ＰＯ４−、Ｆ−、Ｃｌ−、Ｂｒ−、Ｉ−、ＣＯ３−２、ＨＣＯ３−、アセテートイオンおよびアセチルアセテートイオンよりなる群から選択されることを特徴とする請求項１に記載の画像転写要素。
【請求項１１】
前記金属塩が、硫酸マグネシウム、酢酸マグネシウム、塩化マグネシウム、硫酸アルミニウム、塩化カルシウム、またはＡｌＫ（ＳＯ４）２およびＡｌ（ＮＨ４）（ＳＯ４）２であることを特徴とする請求項１に記載の画像転写要素。
【請求項１２】
前記金属塩が、金属塩の無水和物または水和物よりなる群から選択されることを特徴とする請求項１に記載の画像転写要素。
【請求項１３】
前記金属塩が、カルボン酸塩であることを特徴とする請求項１に記載の画像転写要素。
【請求項１４】
低い分解温度（Ｔｄ）を有するポリカーボネート、低い分解温度を有する置換スチレンポリマー、ポリアクリレートおよびポリメタクリレートエステル、低い分解温度（Ｔｄ）を有するセルロース系材料、ポリ塩化ビニル、ポリ（塩化クロロビニル）ポリアセタール、ポリ塩化ビニリデン、低いＴｄのポリウレタン、ポリエステル、ポリオルトエステル、アクロニトリル、置換アクリロニトリルポリマー、マレイン酸樹脂、上記化合物の共重合体ならびにそれらの混合物よりなる群から選択される化合物を含む少なくとも１つの突出層をさらに含むことを特徴とする請求項２に記載の画像転写層。
【請求項１５】
前記着色剤が、実質的に透明な有機顔料、実質的に透明な無機顔料、不透明な有機顔料、不透明な無機顔料、染料、色形成染料およびそれらの組合せよりなる群から選択されることを特徴とする請求項１に記載の画像転写要素。
【請求項１６】
前記着色剤層が、熱増幅添加剤をさらに含むことを特徴とする請求項１に記載の画像転写要素。
【請求項１７】
前記少なくとも１つの加熱層が、熱増幅添加剤をさらに含むことを特徴とする請求項２に記載の画像転写要素。
【請求項１８】
前記少なくとも１つの突出層が、熱増幅添加剤をさらに含むことを特徴とする請求項１４に記載の画像転写要素。
【請求項１９】
共押出されるポリエチレンテレフタレートフィルム、ポリオレフィンフィルムおよび紙よりなる群から選択されるドナー要素支持体と、
前記ドナー要素支持体上に配置される着色剤層であって、澱粉誘導体；カルボキシメチルセルロース；アクリル酸、アクリル酸エステル、アクリロニトリル、酢酸ビニル、ブタジエン、スチレンおよびそれらの組合せをベースとするポリビニルアルコール；ならびにアクリル酸、アクリル酸エステル、アクリロニトリル、酢酸ビニル、ブタジエン、スチレンおよびそれらの組合せをベースとする水性分散系よりなる群から選択される高分子バインダー、着色剤、全固形分含有率を基準にして固形分約０．１から約６．０％の範囲の量の界面活性剤および下記構造
【化２】
2005516805.tif 000027
（式中、Ｍ＋ｎがＮ（Ｃ２Ｈ５）４＋、Ｎ（Ｃ３Ｈ７）４＋、Ｎ（Ｃ４Ｈ９）４＋、Ｓ（ＣＨ３）３＋、Ｓ（Ｃ２Ｈ５）３＋、Ｓ（Ｃ３Ｈ７）３＋および／またはＳ（Ｃ４Ｈ９）３＋よりなる群から選択され、Ｘ−ｑがＳＯ４−２、ＳＯ３−２、ＨＳＯ３−、Ｓ２Ｏ３−２、Ｓ２Ｏ５−２、ＯＡｃ−、ＰＯ４−３、ＨＰＯ４−２、Ｈ２ＰＯ４−、ハロゲン、ＣＯ３−２、ＨＣＯ３−、およびアセチルアセテートよりなる群から選択され、かつａおよびｂが（ａ）（ｎ）＝（ｂ）（ｑ）である整数である）を有する金属塩を含む着色剤層とを含み、かつ、
少なくとも１つの加熱層が、前記ドナー要素支持体と前記着色剤層との間に配置されることを特徴とする熱誘起画像転写用の画像転写要素。
【請求項２０】
請求項１に記載の画像転写要素およびレシーバー要素を備えることを特徴とするレーザー加工可能な組立体。
【請求項２１】
（ａ）請求項１９に記載のレーザー組立体をレーザーに画像様露光する工程と、
（ｂ）請求項１に記載のドナー要素をレシーバー要素から分離する工程と、任意選択的に、
（ｃ１）受像層を永久基材に転写する工程、または
（ｃ２）受像層を中間要素に転写し、そして次に永久基材に転写する工程、または
（ｃ３）レシーバー支持体を除去して、永久基材、熱可塑性樹脂層、着色転写画像、および受像層を含む組立体またはサンドイッチ体をもたらす工程と
を含むことを特徴とする、熱画像の作製方法。
【請求項２２】
ドナー要素支持体と
前記ドナー要素支持体上に配置される着色剤層であって、高分子バインダー、着色剤、全固形分含有率を基準にして固形分約０．１から約６．０％の範囲の量の界面活性剤および下記構造
【化３】
2005516805.tif 000028
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層と
を含む熱誘起画像転写用のレシーバー要素および画像転写要素を含む組立体をレーザー放射線に画像様露光する工程を含むことを特徴とする熱画像の作製における画像形成寛容度の改善方法。
【請求項２３】
液晶ディスプレー装置での使用に好適なモノクロームまたはカラーフィルター要素の製造方法であって、
支持体層および着色剤層および画像レシーバーを有するドナー要素であって、前記着色剤層が前記支持体層と前記画像レシーバーとの間に挟まれているドナー要素、
高分子バインダー、着色剤、全固形分含有率を基準にして固形分約０．１から約６．０％の範囲の量の界面活性剤および下記構造
【化４】
2005516805.tif 000029
（式中、Ｍ＋ｎは有機陽イオン、無機陽イオン、またはそれらの組合せであり；ｎ＝１、２または３であり；Ｘは陰イオンまたは陰イオンを含有する１から５個の炭素原子を含有する脂肪族基であり；ｑ＝１、２、または３であり；かつ、ａおよびｂは（ａ）（ｎ）＝（ｂ）（ｑ）である整数である）を有する金属塩を含む着色剤層
を含む画像転写要素を加熱する工程と、
前記画像転写要素の一部を化学線に画像様露光して露光された組立体を提供する工程と、
前記露光された組立体のレシーバーから支持体層を分離してカラーフィルター要素を得る工程と
を含むことを特徴とする方法。
【請求項２４】
前記レシーバーがガラスであることを特徴とする請求項２３に記載の方法。
【請求項２５】
導電性コーティング、液晶材料およびアラインメント層と結びつけられる請求項２３に記載の方法によって製造されるモノクロームまたはカラーフィルター要素を含むことを特徴とする液晶ディスプレー装置の製造方法。
【発明の詳細な説明】
【技術分野】
【０００１】
本発明は、画像転写要素、レーザー組立体および熱画像の作製方法に関する。より具体的には、本発明は、金属塩を含有する着色剤層を含む画像転写要素に関する。
【０００２】
（関連出願の相互参照）
この非仮出願は、その全体が参照により本明細書に援用される米国特許出願第６０／３５４，６３３号に関連する。
【背景技術】
【０００３】
染料昇華、染料転写、溶融転写および融触性材料転写のような転写工程を含む、レーザー誘起熱転写法は、一般に、カラープルーフィングおよびリソグラフィーのような用途向け技術では周知である。
【０００４】
当該技術で典型的なレーザー誘起方法は、ドナー要素上に配置される着色剤層を含む画像転写要素を備えるレーザー加工可能な組立体を利用し、ここではレーザーに露光されたドナー要素の区域がレシーバー要素に転写される。この画像様露光はレーザー加工可能な組立体の選ばれた領域で起こるので、画像転写要素からレシーバー要素への着色材料の転写は１回に約１画素で起こる。該方法は、高レベルの解像度およびスピードを提供するコンピュータを用いて制御されてもよい。
【０００５】
レシーバー要素に転写された着色剤、それゆえに画像の品質およびプロセスが行われる効率は、相対湿度、レーザーパワー（ワットで測定される）およびドラム速度をはじめとする様々なレーザー条件に依存する。一般に、相対湿度が標準よりも下である場合、作成された典型的な画像は、ドラム速度（ｒｐｍ単位の）、ワット単位の露光パワー、および相対湿度のような、高度に制御された露光条件を必要とする。
【０００６】
米国特許公報（特許文献１）および米国特許公報（特許文献２）ならびに（特許文献３）（すべてブランチェット−フィンチャー（Ｂｌａｎｃｈｅｔ−Ｆｉｎｃｈｅｒ）らに付与され、まとめて「ブランチェット−フィンチャー特許」として知られる）は、レーザー加工可能な組立体での使用のための転写要素を開示しており、その組立体では転写層は、ジアゾアルキル、ジアゾニウム塩およびアジド（−Ｎ３）化合物のような分解して窒素を形成する添加物、アンモニウム塩、分解して酸素を形成する酸化物、カーボネート、および過酸化物を熱増幅添加剤として含有することができる。さらに、界面活性剤が転写層での使用のための可能な添加物として、しかしその量が比較的低い実施例で例示されるように、最終製品での有害な影響を回避するために最小限度に抑えられている量で記載されている。米国特許公報（特許文献２）はまた、実施例４〜５および６〜７で、転写層の分散剤を中和するために水酸化アンモニウムまたは水酸化カリウムの使用を教示している。ブランチェット−フィンチャー特許は本発明の金属塩を記載していない。さらに、ブランチェット−フィンチャー特許は、改良された画像形成寛容度の転写要素を得るために、界面活性剤として少量で、界面活性剤量よりも多い量で通常使用される、界面活性剤添加剤、具体的には（ゾニール（Ｚｏｎｙｌ）ＦＳＡ（登録商標））の使用を開示していない。ブランチェット−フィンチャー特許は、最終製品への有害な影響を回避するために過剰量の界面活性剤の使用から離れて教示している。
【０００７】
産業界内には様々なレーザー運転条件にわたって高品質画像を両方とも提供することができる確固不動の画像転写要素および確固不動の画像転写方法を求める要求がある。従って、本発明の目的は、低湿度に対する画像形成感受性の問題に取り組むだけでなく、改善された画像形成寛容度、長期にわたって高められたカラー安定性、広範囲のレーザー運転条件にわたって高い光学密度の画像、ドラム速度およびレーザーパワーのような広範囲のレーザー運転条件にわたって高品質画像を提供することにある。もっとさらに、受像要素に転写された画像がいったんレセプターに積層されると、長期にわたって、典型的にはカラープルーフ用に少なくとも３０日の期間にわたって画像密度安定性およびカラー安定性を求める要求がある。本画像転写フィルムは、３０日の期間にわたって７またはそれよりも大きいデルタＥを経験するが、３０日の期間にわたって２またはそれ以下のデルタＥが好ましい。
【０００８】
【特許文献１】米国特許第５，５２３，１９２号明細書
【特許文献２】米国特許第６，１４６，７９２号明細書
【特許文献３】欧州特許出願第１，０９２，５５４  Ａ２号明細書
【特許文献４】米国特許第５，７７３，１８８号明細書
【特許文献５】米国特許第５，６２２，７９５号明細書
【特許文献６】米国特許第５，５９３，８０８号明細書
【特許文献７】米国特許第５，１５６，９３８号明細書
【特許文献８】米国特許第５，２５６，５０６号明細書
【特許文献９】米国特許第５，１７１，６５０号明細書
【特許文献１０】米国特許第５，６８１，６８１号明細書
【特許文献１１】米国特許第５，６７２，４５８号明細書
【特許文献１２】米国特許第５，５１６，６２２号明細書
【特許文献１３】米国特許第４，５４１，８３０号明細書
【特許文献１４】米国特許第４，６９８，６５１号明細書
【特許文献１５】米国特許第４，６９５，２８７号明細書
【特許文献１６】米国特許第４，７０１，４３９号明細書
【特許文献１７】米国特許第４，７５７，０４６号明細書
【特許文献１８】米国特許第４，７４３，５８２号明細書
【特許文献１９】米国特許第４，７６９，３６０号明細書
【特許文献２０】米国特許第４，７５３，９２２号明細書
【特許文献２１】米国特許第４，７７８，１２８号明細書
【特許文献２２】米国特許第４，９４２，１４１号明細書
【特許文献２３】米国特許第４，９４８，７７８号明細書
【特許文献２４】米国特許第４，９５０，６３９号明細書
【特許文献２５】米国特許第５，０１９，５４９号明細書
【特許文献２６】米国特許第４，９４８，７７６号明細書
【特許文献２７】米国特許第４，９４８，７７７号明細書
【特許文献２８】米国特許第４，９５２，５５２号明細書
【特許文献２９】米国特許第５，５３４，３８７号明細書
【特許文献３０】米国特許第６，２９４，３０８号明細書
【非特許文献１】ミハエル  エッチ．ブルーノ（Ｍｉｃｈａｅｌ  Ｈ．Ｂｒｕｎｏ）著、「カラープルーフィングの原理（Ｐｒｉｎｃｉｐｌｅｓ  ｏｆ  Ｃｏｌｏｒ  Ｐｒｏｏｆｉｎｇ）」、ガマ  コミュニケーションス（Ｇａｍａ  Ｃｏｍｍｕｎｉｃａｔｉｏｎｓ）、サーレム（Ｓａｌｅｍ）、ニューハンプシャー州（ＮＨ）、１９８６年
【発明の開示】
【課題を解決するための手段】
【０００９】
本発明は、広範囲のレーザー運転条件にわたって改善された画像形成寛容度および高品質画像を提供する。本発明は、
（ａ）ドナー要素支持体と、
（ｂ）前記ドナー要素支持体上に配置される着色剤層と、
（ｃ）着色剤層内に分散された少なくとも１種の金属塩と、好ましくは
（ｄ）ドナー要素支持体と着色剤層との間に配置される任意の少なくとも１つの加熱層と
を含む画像転写ドナー要素に関する。
【００１０】
本発明はまた、
（ａ）レーザー組立体をレーザーに像様露出する工程と、
（ｂ）ドナー要素をレシーバー要素から分離する工程と、
任意選択的に、
（ｃ１）受像層を永久基材に転写する工程、または
（ｃ２）受像層を中間要素に転写し、そして次に永久基材に転写する工程、または
（ｃ３）レシーバー支持体を除去して、永久基材、熱可塑性樹脂層、着色転写画像、および受像層を含む組立体またはサンドイッチ体をもたらす工程と
を含む熱画像の作製方法にも関する。
【発明を実施するための最良の形態】
【００１１】
本発明は、熱画像形成法に使用される画像転写ドナー要素に関する。本発明は、改善された画像形成寛容度を提供することが見出された。そして特に、それは低湿度感受性の問題に取り組んでいる。さらに、本発明の画像転写要素は、レーザーパワー（ワット単位の）およびドラム速度を含むが、それらに限定されない広範囲のレーザー運転条件にわたって高品質画像を提供することが分かってきた。本発明は、不満足な光学密度の領域をもたらす微小ドロップアウト、画像形成欠陥を減少させることが見出された。本発明の画像転写要素はまた、長期にわたってカラー安定性を示す画像を提供する。
【００１２】
本発明は、
（ａ）ドナー要素支持体と、
（ｂ）前記ドナー要素支持体の上に配置される着色剤層と、
（ｃ）着色剤層内に分散された少なくとも１種の金属塩と、好ましくは
（ｅ）ドナー要素支持体と着色剤層との間に配置される任意の少なくとも１つの加熱層と
を含む画像転写ドナー要素に関する。
【００１３】
用語「画像形成寛容度」は、本明細書で用いるところでは、レーザー画像形成機の広範な運転範囲にわたるレーザー画像形成によって基材上に形成された画像の光学密度の範囲に関するものとし、ここで、光学密度は、３００ｍＪ／ｃｍ２から約７００ｍＪ／ｃｍ２の範囲のレーザーエネルギー転写にわたって約０．８から約３．０の範囲である。光学密度は、分析中の特定の色に依存し、ここで、好ましい光学密度はシアンについては１．４１、マジェンタについては１．５１、黄色については０．９６、そして黒色については１．８５である。
【００１４】
本発明の画像転写ドナー要素は、支持体と前記ドナー要素支持体上に配置される着色剤層とを含む。着色剤層に加えて、ドナー要素支持体はまた、その全体が参照により本明細書に援用される米国特許公報（特許文献２）（ブランチェット−フィンチャーら）に記載されているように、少なくとも１つの突出層（ｅｊｅｃｔｉｏｎ  ｌａｙｅｒ）、少なくとも１つの加熱層またはそれらの組合せのような１つまたは複数の追加の層を含んでもよい。さらに、ドナー要素支持体は、ドナー要素の裏面に粗い表面を提供する、例えば、シリカのような充填材を含有してもよい。粗面は滑り特性を与え、フィルム取扱いにとって重要である。
【００１５】
本発明のドナー要素支持体は、当該技術内で公知の任意の通常のフィルムであってもよいが、共押出されるポリエチレンテレフタレートを含むポリエステルフィルムまたはポリプロピレン、ポリエチレンを含むポリオレフィンフィルム、または紙、ポリエチレンナフタネート、ポリカーボネート、フルオロポリマー、ポリアセタールが好ましい。ドナー要素支持体は典型的には約２５ミクロンよりも大きい、好ましくは約１００ミクロンの範囲の厚さを有する。ドナー要素支持体は、後で配置される任意の層への接合を改善するためにプラズマ処理されてもよい。
【００１６】
本発明の着色剤層は、高分子バインダーの少なくとも１つの層と、該バインダー内にすべて分散された金属塩、界面活性剤、および着色剤とを含む。ＮＩＲ染料の添加は任意である。着色剤層は一般に、約０．１〜約５．０マイクロメートルの範囲の、好ましくは約０．１〜約１．５マイクロメートルの範囲の厚さを有する。約５マイクロメートルよりも大きい厚さは、効果的にレシーバーに転写されるために過度のエネルギーを必要とするので、一般に有用ではない。
【００１７】
単一の着色剤層を有するのが典型的ではあるが、２以上の着色剤層を有することも可能であり、その場合、それらがすべて本明細書に記載されるように機能する限り、様々な着色剤層は同じまたは異なる組成物を含んでもよい。多数の着色剤層の総厚さは、上に与えられた範囲内である。
【００１８】
本発明のバインダーは好ましくはポリマーであるが、着色剤、界面活性剤、金属塩および他の成分ならびに添加剤を保持することができ、そして熱誘起画像転写が可能である任意のフィルム形成性材料が使用されてもよい。バインダーは、突出層向けに利用されるポリマーと同じものであっても、異なるものであってもよい。具体的には、バインダーには、約３００℃よりも高い、好ましくは約３５０℃よりも高い分解温度を有するポリマー；約２５０℃未満の融点を有するバインダー；ガラス転移温度が約７０℃未満である程度に可塑化されるバインダー；着色剤層の融点を下げるために利用される単独のバインダーかコバインダーかのどちらかであってもよい、例えば、ワックスのような熱融合性バインダー；画像転写要素（すなわち、少なくとも着色剤およびバインダー）の露光区域がレシーバー要素へ無傷のまま転写される、レーザーへの露光の間に達する温度で自己酸化しない、分解しないまたは劣化しないバインダー；ならびに例えば、ポリ（メタクリル酸メチル）、ポリメタクリル酸エチル、ポリメタクリル酸ブチル、ポリアクリル酸エチル、ポリアクリル酸ブチルのようなポリマーをもたらす、例えば、アクリル酸およびメタクリル酸およびそれらのアルキルエステルのようなアクリルモノマーの重合で形成されたバインダーが含まれるが、それらに限定されない。
【００１９】
もっとさらに、バインダーは、モノマー（Ａ）、（Ｂ）および（Ｃ）の２種またはそれ以上の共重合体がモノマー（Ａ）および（Ｂ）の共重合体、モノマー（Ｂ）および（Ｃ）の共重合体、モノマー（Ａ）および（Ｃ）の共重合体またはモノマー（Ａ）、（Ｂ）および（Ｃ）の共重合体を含む、モノマー（Ａ）、（Ｂ）および／または（Ｃ）のポリマーまたは共重合体であってもよい。モノマー（Ａ）には、アクリル酸、メタクリル酸、マレイン酸、フマル酸、クロトン酸、タコン酸、シトラコン酸、メサコン酸および桂皮酸のような、カルボキシル基含有モノマー；（メタ）アクリル酸２−ヒドロキシエチル、（メタ）アクリル酸２−ヒドロキシピロピル、（メタ）アクリル酸３−ヒドロキシプロピルのようなヒドロキシル基含有モノマー；ｏ−ヒドロキシスチレン、ｍ−ヒドロキシスチレンおよびｐ−ヒドロキシスチレンのようなフェノール性ヒドロキシル基含有モノマー；および他のアルカリ可溶性モノマーが含まれるが、それらに限定されない。モノマー（Ｂ）には、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｓ−ブチル、（メタ）アクリル酸ｔ−ブチル、（メタ）アクリル酸ベンジルおよび（メタ）アクリル酸グリシジルのようなヒドロキシル基を含有しない（メタ）アクリル酸エステル；スチレンおよびα−メチルスチレンのような芳香族ビニルモノマー；１，３−ブタジエンおよびイソプレンのような共役ジエンなどが含まれるが、それらに限定されない。モノマー（Ｃ）には、ポリスチレン、ポリ（メタ）アクリル酸メチル、ポリ（メタ）アクリル酸エチルおよびポリ（メタ）アクリル酸ベンジルが含まれるが、それらに限定されない。ポリマーまたは共重合体中のモノマー単位のアイデンティティおよび数または率は有意に変わることができる。
【００２０】
好適なバインダーの例には、アクリル酸のホモポリマーまたは共重合体、アクリル酸のエステルのホモポリマーまたは共重合体、メタクリル酸のホモポリマーまたは共重合体、メタクリル酸のエステルのホモポリマーまたは共重合体、アルキルメタクリル酸のホモポリマーまたは共重合体、アルキルメタクリル酸のエステルのアクリレートエステルのホモポリマーまたは共重合体（すなわち、スチレン／メタクリル酸メチル）；スチレンとオレフィンモノマーとの共重合体（すなわち、スチレン／エチレン／ブチレン）；スチレンとアクリロニトリルとの共重合体；フルオロポリマー；エチレンおよび一酸化炭素と（メタ）アクリレートエステルの共重合体；（メタ）アクリレートブロック共重合体、およびスチレンまたは無水マレイン酸のような他のコモノマータイプを含有する（メタ）アクリレート共重合体；ポリカーボネート；（メタ）アクリレートホモポリマーおよび共重合体；ポリスルホン；ポリウレタン；ポリエステル；ならびにそれらの組合せが挙げられるが、それらに限定されない。上に言及したポリマーに利用されるモノマーは置換か非置換かのどちらかであることができる。本発明で有用であるかもしれない好適なバインダーのさらなる例は、その全体が本明細書に参照により援用される米国特許公報（特許文献４）、米国特許公報（特許文献５）、米国特許公報（特許文献６）、米国特許公報（特許文献７）、米国特許公報（特許文献８）、米国特許公報（特許文献９）および米国特許公報（特許文献１０）に開示されている。好ましいバインダーの例には、澱粉誘導体；カルボキシメチルセルロース；またはアクリル酸、アクリル酸エステル、アクリロニトリル、酢酸ビニル、ブタジエンまたはスチレンおよびそれらの組み合わせをベースとするポリビニルアルコールおよび水性分散系（格子）が挙げられる。
【００２１】
もっとさらに、バインダーは、重合開始剤、例えば、過硫酸アンモニウムからの潜在酸のような、少量の酸を含有してもよい。例えば、今問題にしているポリマーは、過硫酸アンモニウム重合開始剤で合成されたメタクリル酸メチル／メタクリル酸ブチル共重合体である。こうして、各ポリマー鎖は、２−アミノ−２−メチル−１−プロパノールのような揮発性塩基で中和されるスルホン酸末端基を含有する。
【００２２】
下記構造
【００２３】
【化１】
2005516805.tif 000002
【００２４】
（式中、Ｍ＋ｎは、ＮＨ４＋、Ｎ（Ｒ１）４＋、もしくはＳ（Ｒ１）３（ここで、Ｒ１は１〜６個の炭素原子と、任意選択的に１個または複数個のヘテロ原子とを含有する脂肪族基である）、または元素の周期表の族Ｉａ、ＩＩａ、ＩＩＩａ、ＶＩＩＩ、Ｉｂ、ＩＩｂから選択される金属原子よりなる群から選択される有機陽イオン、無機陽イオンおよびそれらの混合物であり；ｎは１、２または３よりなる群から選択され；Ｘは、陰イオンまたは陰イオンを含有する１から５個の炭素原子を含有する脂肪族基よりなる群から選択される陰イオン化学種であり；ｑは１、２または３よりなる群から選択され；かつ、ａおよびｂは（ａ）×（ｎ）＝（ｂ）×（ｑ）である整数である）
を有する、本発明の金属塩は着色剤層のバインダー内に分散される。しかしながら、好ましくは、Ｍ＋ｎは、Ｎ（ＣＨ３）４＋、Ｎ（Ｃ２Ｈ５）４＋、Ｎ（Ｃ３Ｈ７）４＋、Ｎ（Ｃ４Ｈ９）４＋のような第四級アミン；Ｓ（ＣＨ３）３＋、Ｓ（Ｃ２Ｈ５）３＋、Ｓ（Ｃ３Ｈ７）３＋、Ｓ（Ｃ４Ｈ９）３＋のようなスルホニウム陽イオン；またはＮａ＋１、Ｌｉ＋１、Ｋ＋１、Ｍｇ＋２、Ｃａ＋２、Ｓｒ＋２、Ｂａ＋２、Ｆｅ＋２、Ｆｅ＋３、Ｃｕ＋２、Ｚｎ＋２およびＡｌ＋３のような無機陽イオンよりなる群から選択され、Ｘ−ｑは、ハロゲン元素または、例えば、ホスフェート、スルフェート、もしくはカーボネートのようなリン、硫黄、もしくは炭素の酸化物よりなる群から選択される。さらに、具体的な例には、ＳＯ４−２、ＳＯ３−２、ＨＳＯ３−、Ｓ２Ｏ３−２、Ｓ２Ｏ５２、ＯＡｃ−（アセテート）、ＰＯ４−３、ＨＰＯ４−２、Ｈ２ＰＯ４−、Ｆ−、Ｃｌ−、Ｂｒ−、Ｉ−、ＣＯ３２、ＨＣＯ３−、およびＡｃａｃ−２（アセチルアセトネート）が挙げられるが、それらに限定されない。
【００２５】
一般に、本発明の金属塩は、硫酸マグネシウム、酢酸マグネシウム、酢酸カルシウム、酢酸亜鉛、塩化マグネシウム、硫酸アルミニウム、塩化カルシウムならびにＡｌＫ（ＳＯ４）２およびＡｌ（ＮＨ４）（ＳＯ４）２のような一価および陽イオンの組合せよりなる群から選択される。好ましくは、金属塩は例えばＭｇ（ＯＡｃ）２およびＣａＣｌ２のような金属塩の無水和物また水和物である。これらの金属塩の組合せもまた本発明で使用されてもよく、例えば、タモル（Ｔａｍｏｌ）９６０（ポリメタクリル酸ナトリウム塩）が酢酸ナトリウム、酢酸マグネシウム、硫酸マグネシウムなどと共に使用されてもよい。
【００２６】
本発明の金属塩は、着色剤層の全重量固形分含有率を基準にして約１から約１０重量％、好ましくは約３〜約５重量％の範囲の量で典型的には使用される。
【００２７】
本発明の特定の実施形態は、金属塩としてカルボン酸塩を利用する。典型的にはカルボン酸塩は脂肪族または芳香族であってもよく、任意選択的に、１個または複数個のヘテロ原子付きの１〜２５個の炭素原子の炭素鎖長を含む。好適なヘテロ原子の例には、窒素、酸素、硫黄、および塩素、臭素または沃素のようなハロゲンが挙げられるが、それらに限定されない。カルボン酸塩は、少なくとも１個の一価、二価または三価の陽イオンをさらに含む。陽イオンの選択は特に重要であるわけではないが、それは水への溶解度または分散性を可能にするべく選択され、ここで、カルボン酸塩は典型的には一官能価または多官能価であってもよい。好適な多官能価カルボン酸塩の例には、シトレート、タータレート、スクシネートなどが挙げられるが、それらに限定されない。好適な一官能価カルボン酸塩の例には、アセテート、プロピオネート、ブチレート、ペンタノエート、ヘキサノエートなどが挙げられるが、それらに限定されない。
【００２８】
相対湿度寛容度を与えることがまた見出された好適なカルボン酸塩陰イオンの例には、ホルメート；アセテート、シトレート、アスコルベート、タータレートのようなアルキルカルボン酸塩；ベンゾエート、置換ベンゾエートのような芳香族カルボン酸塩；グルタレート、グルタメート、バレレート、アジペート、ステアレート、アクリル酸、メタクリル酸、イタコン酸、マレイン酸、フマル酸およびスチレンスルホン酸のホモポリマーおよび共重合体、ならびに３−（２−（パーフルオロアルキル）エチルチオ）プロピオネート（Ｆ（ＣＦ２ＣＦ２）３−８）ＣＨ２ＣＨ２ＳＣＨ２ＣＨ２ＣＯ２−）が挙げられるが、それらに限定されない。
【００２９】
該塩に好適なカルボン酸塩陽イオンの例には、陽イオンが一価、二価、三価、多価またはそれらの混合物である、アンモニウム、リチウム、ナトリウム、カリウム、ルビジウム、マグネシウム、カルシウム、亜鉛、銅、銀、アルミニウム、およびテトラメチルアンモニウムが挙げられるが、それらに限定されない。
【００３０】
界面活性剤として有用なカルボン酸塩は、水溶液でミセルおよび極性の疎水性末端を形成する炭素原子（典型的には、任意のヘテロ原子付きの１２よりも大きい炭素原子）の長鎖から主として構築された親水性尾によって特徴づけられる。界面活性剤として使用されるカルボン酸塩の例はドデシル硫酸ナトリウムである。
【００３１】
典型的な界面活性剤にとって有効な量は、本発明の結果を達成するのに不十分であると考えられる。界面活性剤有効量は、通常、着色剤層の全重量を基準にして、固形分を基準にして約１重量パーセント未満である。典型的には、例えばゾニールＦＳＡ（登録商標）のような界面活性剤は、全固形分含有率を基準にして約０．１から約６．０％の範囲の量で利用される。
【００３２】
フィルム中の金属塩の存在は、原子吸光分析および燃焼元素分析をはじめとする幾つかの方法で測定されてもよい。
【００３３】
塩含有着色剤層を製造するのに幾つかの方法が用いられてもよい。第１の方法は、本明細書で記載される金属塩のような塩の着色剤層組成物への添加、引き続き支持体上へのその塗布に続く着色剤層組成物の乾燥である。本発明で熟考される塩含有着色剤層を製造する第２の方法は、アクリル酸またはメタクリル酸のポリマーまたは共重合体のような酸性バインダーから得られた酸含有着色剤層組成物への非揮発性塩基の添加である。かかる非揮発性塩基を酸性ポリマーバインダーへ添加すると、完全に中和されたまたは部分的に中和されたポリマーバインダーを与える。本方法はまた、改善されたカラー安定性を有する最終画像を作成する画像転写要素を提供する。
【００３４】
あるいはまた、着色剤層組成物への非揮発性塩基および酸性ポリマーバインダーの添加によって塩が形成され、着色剤層が支持体に付着され、乾燥されて画像転写要素の着色剤層を形成した後に残留するように、それらを着色剤層組成物に添加することができる。
【００３５】
好適な酸性ポリマーの例には、スチレンとアクリル酸、メタクリル酸、イタコン酸、またはマレイン酸のような酸含有モノマーとの共重合体；ポリアクリル酸；ポリメタクリル酸；およびアルキルメタクリレート、アルキルアクリレート、および当業者に周知の酸含有モノマーの共重合体が挙げられるが、それらに限定されない。典型的にはアルキル基は１から２０個の炭素原子を含有する。
【００３６】
好適な非揮発性塩基の例には、トリブチルアミン、２−アミノ−２−メチルプロパノール、Ｎ，Ｎ−ジメチル２，６−ジイソプロピルアニリン、Ｎ，Ｎ−ジメチルエタノールアミンおよびジイソプロピルアニリンのような第三アミン、またはＮａ２ＨＰＯ４、Ｎａ３ＰＯ４およびＮａ２ＳＯ３のような無機塩基、ならびに水酸化第四級アンモニウムが挙げられるが、それらに限定されない。一実施形態では、本発明は金属塩と組み合わせて非揮発性塩基を含む。
【００３７】
着色剤層は、画像転写要素で使用される着色剤層での使用について当該技術で公知の追加の材料、特に着色剤層の機能を高め、着色剤転写工程を妨害しないものをさらに含有してもよい。好適な添加剤の例には、塗布助剤、可塑剤、流動添加剤、スリップ剤、ハレーション防止剤、帯電防止剤、安定剤、界面活性剤、ならびにコーティング剤の配合に使用されることが知られている任意の他の通常の添加剤が挙げられるが、それらに限定されない。当業者は、特にカラープルーフィング用途において、望まれない色を与える添加物、もしくはさもなければ望ましい添加剤の過剰量、またはリソグラフ印刷用途で耐久性およびプリント寿命を低下させるかもしれない添加剤を回避するように注意が払われるべきであることを理解するであろう。
【００３８】
着色剤層は、溶液を用いて支持体上に塗布されてもよいが、分散系を用いて層を塗布することが典型的である。通常の塗布技術または印刷技術、例えば、グラビア印刷を用いて、それが組立体の特性に有害な影響を及ぼさない限り、任意の好適な溶剤をコーティング溶剤として使用することができる。典型的な溶剤は水である。着色剤層は、例えば、ウォータープルーフ（ＷａｔｅｒＰｒｏｏｆ）（登録商標）カラー・バーサティリティ・コーター（Ｃｏｌｏｒ  Ｖｅｒｓａｔｉｌｉｔｙ  Ｃｏａｔｅｒ）（デラウェア州ウィルミントン（Ｗｉｌｍｉｎｇｔｏｎ、ＤＥ）の本願特許出願人によって販売されている）を用いて成し遂げられるコーティング方法によって塗布されてもよく、着色剤層の塗布をこのように露光工程の直前に達成することができる。これはまた、様々な基本色を一緒に混合して広範な色を製造し、プルーフィング業界における標準の１つとして広く用いられるパントン（Ｐａｎｔｏｎｅ）（登録商標）カラーガイドとマッチすることを見込んでいる。
【００３９】
本発明はまた、前に言及されたように、例えば、少なくとも１つの突出層、少なくとも１つの加熱層、およびそれらの組合せのような、１つまたは複数の追加の層をさらに含んでもよい。
【００４０】
典型的には突出層上へ置かれている任意の少なくとも１つの加熱層が、好ましくは本発明で利用され、レーザー放射線を吸収してこの放射線を熱に変換する機能を果たす。２つ以上の加熱層が利用される場合、層は同じまたは異なる組成物を含んでもよい。加熱層は、レーザー放射線を本質的に吸収できる、または追加のレーザー放射線吸収化合物をさらに含む、有機化合物か無機化合物かのどちらかを含んでもよい。典型的には、加熱層の厚さは全部で、約２０オングストローム〜約０．１マイクロメートルの範囲にあるが、約４０オングストローム〜約１００オングストロームの厚さが好ましい。
【００４１】
加熱層は当業者に周知の方法に従って製造されてもよい。加熱層は、スパッタリング、化学蒸着、および電子ビームのような、薄い金属層を提供するための周知技術のどらかを用いて付着することができる。
【００４２】
レーザー放射線吸収化合物の例には、金属（クロム、アルミニウム）、カーボンブラック、およびＮＩＲシアニン染料が挙げられる。これらの化合物は典型的には個々に使用されるが、それらはまた相互に組み合わせて使用されてもよい。
【００４３】
好適な無機材料の例には、元素の周期表（サージェント−ウェルシュ・サイエンティフィック・カンパニー（Ｓａｒｇｅｎｔ−Ｗｅｌｃｈ  Ｓｃｉｅｎｔｉｆｉｃ  Ｃｏｍｐａｎｙ）（１９７９））の族ＩＩＩＡ、ＩＶＡ、ＶＡ、ＶＩＡ、ＶＩＩＩＡ、ＩＩＢ、ＩＩＩＢ、およびＶＢの遷移金属元素および金属元素、それらの相互の合金、ならびにそれらの族ＩＡおよびＩＩＡの元素との合金が挙げられるが、それらに限定されない。好適な族ＶＩＡ金属および族ＩＶＢ非金属元素の例は、それぞれ、タングステン（Ｗ）および炭素である。好ましくは、遷移金属元素には、Ａｌ、Ｃｒ、Ｓｂ、Ｔｉ、Ｂｉ、Ｚｒ、Ｎｉ、Ｉｎ、Ｚｎ、ならびにそれらの合金および酸化物が含まれる。好ましくは、加熱層材料は二酸化チタンを含む。
【００４４】
単一の加熱層を有することが典型的であるが、それらがすべて本明細書に記載されるように機能を果たす限り、様々な加熱層が同じまたは異なる組成物を含んでもよい、２つ以上の加熱層を有することもまた可能である。多数の加熱層の総厚さは、上に与えられた範囲内にあるべきである。
【００４５】
任意の少なくとも１つの突出層は典型的には柔軟であり、露光区域での着色剤層のレシーバー要素への転写を達成するのに十分な力を提供することができる。加熱された時、突出層はガス状分子へ分解して、着色剤層の露光区域をレシーバー要素上へ進ませるまたは突き出すのに必要な圧力を提供する。突出層は、典型的には、比較的低い分解温度（典型的には約３５０℃未満、好ましくは約３２５℃未満、より好ましくは約２８０℃未満）を有するポリマーを含む。しかしながら、２つ以上の分解温度を有するポリマーの場合には、第１分解温度は通常３５０℃よりも低い。さらに、突出層が好適にも高い柔軟性および相溶性を有するために、それは、約２．５ギガパスカル（ＧＰａ）以下、好ましくは約１．５ＧＰａ未満、より好ましくは約１ギガパスカル（ＧＰａ）未満である引張弾性率を有するべきである。さらに、突出層のポリマーは寸法安定性があるべきであり、ここで、レーザー加工可能な組立体が突出層によって画像形成される場合、突出層はレーザー放射線を透過することができ、この放射によって悪影響を受けるべきではない。
【００４６】
突出層は典型的には約２５マイクロメートル〜約２００マイクロメートルの厚さを有する。しかしながら、好ましい厚さは約２５〜１００マイクロメートルであり、最も好ましい厚さは約５０〜７５マイクロメートルである。
【００４７】
少なくとも１つの突出層に好適なポリマーの例には、（ａ）ポリプロピレンカーボネートのような、低い分解温度（Ｔｄ）を有するポリカーボネート、（ｂ）ポリ（アルファ−メチルスチレン）のような、低い分解温度を有する置換スチレンポリマー、（ｃ）ポリメタクリル酸メチルおよびポリメタクリル酸ブチルのような、ポリアクリレートおよびポリメタクリレートエステル、（ｄ）酢酸酪酸セルロースおよびニトロセルロースのような、低い分解温度（Ｔｄ）を有するセルロース系材料、（ｅ）ポリ塩化ビニル、ポリ（塩化クロロビニル）ポリアセタール、ポリ塩化ビニリデン、低いＴｄのポリウレタン、ポリエステル、ポリオルトエステル、アクリロニトリルおよび置換アクリロニトリルポリマー、マレイン酸樹脂、およびポリマー（ａ）〜（ｅ）の共重合体、ならびに（ｆ）ポリマー（ａ）〜（ｅ）の混合物が挙げられるが、それらに限定されない。２つ以上の突出層が利用される場合、層は同じまたは異なる組成物を含んでもよい。
【００４８】
その全体が本明細書に参照により援用される米国特許公報（特許文献７）は、酸触媒分解を受けるポリマーをはじめとする低い分解温度を有する好適なポリマーの例を提供しており、ここで、かかるポリマーと共に１種または複数種の水素ドナーを含むことが望ましい。しかしながら、好ましくは、少なくとも１つの突出層は、例えば、ポリアクリレートおよびポリメタクリレートエステル、低Ｔｄポリカーボネート、ニトロセルロース、ポリ（塩化ビニル）（ＰＶＣ）、および塩素化ポリ（塩化ビニル）（ＣＰＶＣ）、より好ましくはポリ（塩化ビニル）および塩素化ポリ（塩化ビニル）のようなポリマーを含む。
【００４９】
任意の少なくとも１つの突出層は、かかる添加剤が層の本質的な機能を妨害しないという条件をつけて、コーティング剤の配合で通常使用される添加剤をさらに含有してもよい。好ましい添加剤の例には、塗布助剤、流動添加剤、スリップ剤、ハレーション防止剤、可塑剤、帯電防止剤、界面活性剤、およびそれらの組合せならびにコーティング剤の配合に使用されることが知られている任意の他のものが挙げられる。
【００５０】
単一の突出層を有することが典型的であるが、それらがすべて上に記載されたように機能を果たす限り、様々な突出層が同じまたは異なる組成物を含んでもよい、２つ以上の着色剤層を有することもまた可能である。多数の突出層の総厚さは、上に与えられた範囲内にあるべきである。
【００５１】
乾燥して得られる生成突出層がレーザー光の散乱がほとんどまたは何も起こらないほど十分に透明であるという条件で、少なくとも１つの突出層がまた好適な溶剤中の分散系のような仮支持体上へ塗布されてもよい。ほとんどの場合、透明な層が生じることを保証するために、突出層を溶液から塗布することが好ましい。例えば、グラビア印刷で用いられるもののような、通常の技術を用いて、それがレーザー加工可能な組立体にいかなる有害な影響も及ぼさない限り、任意の好適な溶剤がコーティング溶剤として使用されてもよい。仮支持体が突出層を塗布するのに利用されるそれらの場合には、それは画像転写ドナー要素の製造のあるポイントで除去される。
【００５２】
画像転写ドナー要素はまた、例えば、ハレーション防止層または固着層のような追加の層を有してもよい。ハレーション防止層は、柔軟な突出層の着色剤層とは反対側面上に配置することができる。ハレーション防止剤として使用することができる材料は当該技術では周知である。固着層はまた、柔軟な突出層のどちらかの側面上に用いられてもよく、かかる層もまた当該技術では周知である。
【００５３】
本発明の幾つかの実施形態では、熱吸収剤および着色剤として機能する材料を含有する、加熱層および着色剤層の両方であるという二重の機能を有する単一のトップ層を使用することができる。熱吸収剤および着色剤として機能する典型的な材料は、カーボンブラック、８３０ＮＭで吸収する広帯域吸収剤である。このトップ層は添加されたいかなるＮＩＲ染料も含有しない。
【００５４】
本発明の着色剤は、実質的に透明な顔料か不透明な顔料かのどちらかを含んでもよい、かつ、有機か無機かのどちらかであってもよい、顔料、染料、色形成染料およびそれらの組合せのような画像形成着色剤である。好適な無機顔料の例には、例えば、カーボンブラックおよびグラファイトが挙げられるが、それらに限定されない。好適な有機顔料の例には、例えば、金属フタロシアニン、例えば、銅フタロシアニン、キナクリドン、エピインドリジオン（ｅｐｉｎｄｏｌｉｄｉｏｎｅ）、ルビンＦ６Ｂ（Ｃ．Ｉ．Ｎｏ．顔料１８４）、クロモフタール（Ｃｒｏｍｏｐｈｔｈａｌ）（登録商標）イェロー３Ｇ（Ｃ．Ｉ．Ｎｏ．顔料イェロー９３）、ホスタパーム（Ｈｏｓｔａｐｅｒｍ）（登録商標）イェロー３Ｇ（Ｃ．Ｉ．Ｎｏ．顔料イェロー１５４）（前述の顔料はロードアイランド州コベントリー（Ｃｏｖｅｎｔｒｙ、ＲＩ）のクラリアント・コーポレーション（Ｃｌａｒｉａｎｔ  Ｃｏｒｐｏｒａｔｉｏｎ）によって製造されている）；モナストラル（Ｍｏｎａｓｔｒａｌ）（登録商標）バイオレットＲ（Ｃ．Ｉ．Ｎｏ．顔料バイオレット１９）、２，９−ジメチルキナクリドン（Ｃ．Ｉ．Ｎｏ．顔料レッド１２２）、インドファスト（Ｉｎｄｏｆａｓｔ）（登録商標）ブリリアント・スカーレットＲ６３００（Ｃ．Ｉ．Ｎｏ．顔料レッド１２３）、クィンド・マジェンタ（Ｑｕｉｎｄｏ  Ｍａｇｅｎｔａ）ＲＶ６８０３、モナストラル（登録商標）ブルーＧ（Ｃ．Ｉ．Ｎｏ．顔料ブルー１５）、モナストラル（登録商標）ブルーＢＴ３８３Ｄ（Ｃ．Ｉ．Ｎｏ．顔料ブルー１５）、モナストラル（登録商標）ブルーＧＢＴ２８４Ｄ（Ｃ．Ｉ．Ｎｏ．顔料ブルー１５）、モナストラル（登録商標）グリーンＧＴ７５１Ｄ（Ｃ．Ｉ．Ｎｏ．顔料グリーン７）（前述の顔料はノースカロライナ州ハイポイント（Ｈｉｇｈ  Ｐｏｉｎｔ、ＮＣ）のチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）によって製造されている）、それらの開示が参照により本明細書によって援用される、米国特許公報（特許文献９）、米国特許公報（特許文献１１）および米国特許公報（特許文献１２）によって開示されているもの；上に言及された顔料の同等物ならびにそれらの組合せが挙げられるが、それらに限定されない。
【００５５】
カラーフィルターアレイ用途向けには、高透明性顔料（ここで、可視光の少なくとも約８０％が顔料を透過する）は、顔料が小さな粒径のもの、好ましくは約１００ナノメートルであるように典型的には利用される。
【００５６】
当業者には周知の原理に従って、顔料の濃度は最終画像の所望の光学密度によって選ぶことができる。顔料の量は、活性コーティングの厚さおよび着色剤の吸収に依存するであろう。画像の光学密度は、エックス−ライト（Ｘ−Ｒｉｔｅ）９３８スペクトロ濃度計（Ｓｐｅｃｔｒｏｄｅｎｓｉｔｏｍｅｔｅｒ）（ミシガン州グランドビル（Ｇｒａｎｄｖｉｌｌｅ、ＭＩ）のエックス−ライト・インコーポレーティッド（Ｘ−Ｒｉｔｅ  Ｉｎｃｏｒｐｏｒａｔｅｄ）によって製造された）のような典型的な反射率濃度計のフィルター機能によって測定されるところでは、典型的には１．００吸光度単位よりも大きい。
【００５７】
本発明の顔料は、色の濃さ、透明度および光沢度の最高の実用的組合せを達成するために、分散剤と組み合わせて好ましくは使用される。所望の色の濃さは、分散助剤および混練状態の使用のような適切な取扱いによって、与えられた量の具体的な顔料から得ることができる最高の光学密度である。透明度、光沢度および比着色力のような特性は、分散の質を画定するのに用いられ、品質管理に用いることができるが、顔料から最高の色の濃さを達成することが望ましい。
【００５８】
一般に、顔料と組み合わせて使用される分散剤は、微細な顔料粒子を分離し、粒子のフロック化および塊状化を回避するために使用される有機高分子化合物である。分散剤は、当業者に知られているように、顔料表面および組成物中の他の成分の所望の特性によって選択することができる。本発明で利用される分散剤は商業的に入手可能であり、当業者には周知である。
【００５９】
当該技術で周知であり、アントラキノン染料、例えば、スミカロン（Ｓｕｍｉｋａｒｏｎ）バイオレットＲＳ（登録商標）（住友化学工業株式会社の製品）、ダイアニックス・ファスト・バイオレット（Ｄｉａｎｉｘ  Ｆａｓｔ  Ｖｉｏｌｅｔ）３Ｒ−ＦＳ（登録商標）（三菱化学株式会社の製品）、ならびにカヤロン・ポリオール・ブリリアント・ブルー（Ｋａｙａｌｏｎ  Ｐｏｌｙｏｌ  Ｂｒｉｌｌｉａｎｔ  Ｂｌｅｕ）Ｎ−ＢＧＭ（登録商標）、およびＫＳＴブラック１４６（登録商標）（日本化薬株式会社の製品）；カヤロン・ポリオール・ブリリアント・ブルーＢＭ（登録商標）、カヤロン・ポリオール・ダーク・ブルー２ＢＭ（登録商標）、およびＫＳＴブラックＫＲ（登録商標）（日本化薬株式会社の製品）、スミカロン・ジアゾ・ブラック５Ｇ（登録商標）（住友化学工業株式会社の製品）、およびミックタゾール・ブラック（Ｍｉｋｔａｚｏｌ  Ｂｌａｃｋ）５ＧＨ（登録商標）（三井東圧化学株式会社の製品）のようなアゾ染料；直接ダーク・グリーンＢ（登録商標）（三菱化学株式会社の製品）ならびに直接ブラウンＭ（登録商標）および直接ファスト・ブラックＤ（登録商標）（日本化薬株式会社の製品）のような直接染料；カヤノール（Ｋａｙａｎｏｌ）混練シアニン５Ｒ（登録商標）（日本化薬株式会社の製品）のような酸性染料；スミアクリル・ブルー（Ｓｕｍｉａｃｒｙｌ  Ｂｌｕｅ）６Ｇ（登録商標）（住友化学工業株式会社の製品）、および愛染マラカイト・グリーン（Ａｉｚｅｎ  Ｍａｌａｃｈｉｔｅ  Ｇｒｅｅｎｅ）（登録商標）（保土谷化学工業株式会社の製品）のような塩基性染料；またはそれらの開示が参照により本明細書によって援用される、米国特許公報（特許文献１３）、米国特許公報（特許文献１４）、米国特許公報（特許文献１５）、米国特許公報（特許文献１６）、米国特許公報（特許文献１７）、米国特許公報（特許文献１８）、米国特許公報（特許文献１９）および米国特許公報（特許文献２０）に開示されている染料のいかなるものも含むが、それらに限定されない多数の染料もまた本発明で利用されてもよい。本発明の染料および原料は単独でまたは組み合わせて使用されてもよい。
【００６０】
上の議論はカラープルーフィングに向けられたが、本発明の画像転写ドナー要素および方法は、異なる用途において他のタイプの材料の転写に等しく適用され、例えば、液晶ディスプレー装置およびフラットパネルディスプレーを製造するのに典型的に用いられるカラーフィルターを製造するために画像転写要素を用いる。一般に、本発明の範囲は、固体材料がパターンでレセプターに付着されることになっている任意の用途を包含するよう意図される。
【００６１】
本発明の一用途は、モノクロームフィルターまたはカラーフィルターのような放射フィルターの製造にある。放射フィルターは、フラットパネルディスプレー、液晶ディスプレー、有機発光ダイオードによって彩色されるディスプレー、およびプラズマプロセスによって彩色されるディスプレーのようなディスプレーで使用することができる。ディスプレーは、１つ（モノクローム）または白、黒、および灰色をはじめとする複数色（例えば、赤、緑、および青色）を表示してもよい。
【００６２】
本発明の着色剤層でパターン化される対象は、フラットパネルディスプレーのような液晶ディスプレー装置で使用することができる。液晶ディスプレー装置には一般に２つの間隔を置いて配置される部分的にまたは完全に透明なパネルが含まれ、そのパネルが液晶材料で満たされるキャビティを画定する。部分的に透明な一パネルが本発明のモノクロームもしくはカラー放射フィルターを含んでもよいし、または放射フィルターを２つのパネルと結びつける、および整列させることができる。活動的に駆動される液晶ディスプレー装置向けには、どの電極がパターン化されてもされなくてもよい、透明な電極が透明なパネルの１つ上に形成され、一方、個々にアドレス可能な透明な電極が透明なパネルの他方上に形成される。アラインメント層は、両パネル上の透明な電極層の一面に提供され、パネル間に、例えば９０度の撚りを導入するために、液晶分子を配向させるべく処理される。こうして、ディスプレーの１タイプでは面偏光の偏光面は、それがセルの一表面から他の表面へと撚られた液晶組成物を通過するにつれて９０度回転されるであろう。撚りネマチックおよび高次撚りネマチックのような配向を用いることができる。セルの選択された電極間に電場をかけると、液晶組成物の配向撚りが選択された電極間のセルの部分で一時的に混乱させられ、それによって液晶組成物を透過する光の偏光変化を変える。セルの各側への光学偏光子の使用によって、電場がかけられているかどうかに依存して、偏光は、完全にまたは部分的にセルを通過するかまたは消滅することができる。
【００６３】
個々の電極のそれぞれは、画素として知られる一モノクロームまたはカラー要素の面積に対応するまたは相互に関連する表面積を有する。装置が色容量を有するべきである場合には、各画素はカラーフィルターの色区域、例えば、赤、緑または青と整列しなければならない。表示されるべき画像に依存して、１つまたは複数の画素電極が、ディスプレー運転の間ずっとエネルギーを与えられて、全光、無光または部分光が当該画素に関連したカラーフィルターエリアを透過させられる。ユーザーによって感知される画像は、隣接するおよび近くのカラーフィルターエリアを通った光の透過によって形成された色のブレンドである。
【００６４】
上に記載された高分子アラインメント層は、液晶技術で一般に使用される材料の任意のものであることができる。かかる材料の例には、ポリイミド、ポリビニルアルコールおよびメチルセルロースが挙げられる。上に記載された透明な導電性電極もまた液晶技術では型通りのものである。かかる材料の例には、インジウム錫酸化物、酸化インジウム、酸化錫および錫酸カドミウムが挙げられる。
【００６５】
熱増幅添加剤は、任意選択的に、画像転写要素の着色剤層、突出層、ハレーション防止層、加熱層または任意の他の層の１つまたは複数中に存在してもよい。
【００６６】
任意の熱増幅添加剤は、熱を発生するレーザーエネルギー能力の効果を増幅し、こうして、レーザーへの感受性をさらに高める機能を果たす。熱増幅添加剤は、（１）加熱された時に分解してガス状副生物を形成する分解性化合物、（２）入射するレーザー放射線を吸収する吸収性染料、（３）発熱である熱誘発単分子転位を受ける化合物、または（４）それらの組合せであってもよい。
【００６７】
群（１）の分解性化合物には、ジアゾアルキル、ジアゾニウム塩、およびアジド（−Ｎ３）化合物のような、分解して窒素を形成する化合物；アンモニウム塩、分解して酸素を形成する酸化物、カーボネートまたは過酸化物、およびそれらの組合せが含まれる。かかる化合物の具体的な例は４−ジアゾ−Ｎ，Ｎ’−ジエチル−アニリンフルオロホウ酸塩（ＤＡＦＢ）である。
【００６８】
群（２）の吸収性染料は、典型的には入射放射線を赤外領域で、好ましくは近赤外領域で吸収するものである。画像形成用途向けには、染料が可視領域で非常に低い吸収を有することもまた典型的である。吸収性染料は本発明の突出層または他の層中へ組み入れられ、その機能は入射放射線を吸収し、これを熱に変換し、より能率的な加熱をもたらすことである。群（２）の吸収性染料にはまた、その全体が参照により本明細書によって援用される米国特許公報（特許文献２１）、米国特許公報（特許文献２２）、米国特許公報（特許文献２３）、米国特許公報（特許文献２４）、米国特許公報（特許文献２５）、米国特許公報（特許文献２６）、米国特許公報（特許文献２７）、米国特許公報（特許文献２８）に開示されている赤外吸収性材料も含まれる。
【００６９】
単独でまたは組み合わせて使用することができる好適な近赤外（ＮＩＲ）吸収性染料の例には、ポリ（置換）フタロシアニン化合物および金属含有フタロシアニン化合物、シアニン染料、スクエアリリウム染料、カルコゲノピリオアクリジン染料、クロコニウム染料、金属チオレート染料、ビス（カルコゲノピリロ）ポリメチン染料、オキシインドリジン染料、ビス（アミノアリール）ポリメチン染料、メロシアニン染料、キノイド染料が挙げられるが、それらに限定されない。
【００７０】
熱増幅添加剤の重量百分率は、一般に、着色剤層の固形分含有率または重量基準を基準にして約０．９５〜約１１．５％の範囲に存在する。百分率は、着色剤層の全重量百分率の約２５％までの範囲であることができる。これらの百分率は非限定的なものであり、当業者は層の特定の組成物に依存してそれらを変えることができる。
【００７１】
本発明がその一部であるレーザー加工可能な組立体はまた、それに着色剤層の露光区域が転写されるレシーバー要素を備える。レーザー画像形成工程には通常１つまたは複数の転写工程が続き、それによって画像転写コーティングの露光区域が永久基材に転写されるので、レシーバー要素は典型的には本発明の方法における中間要素である。
【００７２】
一般に、着色剤層の露光区域は、レシーバー要素の不在下では画像転写要素から除去されないであろう。すなわち、画像転写要素だけのレーザー放射線への露光は、着色剤が除去されるまたは転写されることを引き起こさない。一実施形態では、ドナー要素は実際にレシーバー要素の受像コーティングの表面に接触する。典型的には、ドナー要素は剥離可能なようにレシーバー要素に付着され、ここで、ドナー要素を除去し、そしてレーザー画像形成の前の着色剤の転写なしに繰り返しレシーバー要素に再付着することができる。ドナーおよびレシーバー要素は、真空下に接触した時に接合しないように設計される。ドナー要素とレシービング要素との間の接合はレーザー露光区域においてのみ起こる。さらに、本発明は、画像がレシーバー支持体に直接転写されることを見込んでいる。
【００７３】
レシーバー要素は、当業者に公知の任意の通常のレシーバー要素であってもよい。好適なレシーバー支持体は、透明であっても不透明であってもよく、典型的には、例えば通常知られている寸法安定性があるシート材料；ポリエチレンテレフタレート、ポリエーテルスルホン、ポリイミド、ポリ（ビニルアルコール−コ−アセタール）、ポリエチレン、または酢酸セルロースのようなセルロースエステルを含むが、それらに限定されない。好適な不透明支持体材料の例には、例えば、二酸化チタンのような白色顔料で充填されたポリエチレンテレフタレート、アイボリー紙、またはタイベック（Ｔｙｖｅｋ）（登録商標）スパンボンドポリオレフィンのような合成紙が挙げられる。プルーフィング用途向けには紙支持体が好ましいが、医療用ハードコピー用途向けにはポリ（エチレンテレフタレート）のようなポリエステル支持体が好ましく、カラーフィルターアレイ用途向けにはガラスが好ましい。当該技術で周知であるように、粗化支持体がまたレシーバー要素に使用されてもよい。
【００７４】
受像要素は、最外層が任意選択的に微細粗化されている、１つまたは複数の層を含んでもよい。層の例には、ポリカーボネート、ポリウレタン、ポリエステル、ポリ塩化ビニル、スチレン／アクリロニトリル共重合体、ポリ（カプロラクトン）、ポリ（酢酸ビニル）、エチレンおよび／または塩化ビニルとの酢酸ビニル共重合体、（メタクリル酸ブチルのような）（メタ）アクリレートホモポリマーおよび共重合体、ならびにそれらの混合物から成形されたものが挙げられる。好ましくは、最外受像層は結晶質ポリマーまたはポリ（酢酸ビニル）層である。結晶質の受像層ポリマー、例えば、ポリカプロラクトンポリマーは好ましくは約５０〜約６４℃、より好ましくは約５６〜約６４℃、最も好ましくは約５８〜約６２℃の範囲の融点を有する。５〜４０％ＣＡＰＡ６５０（登録商標）（テキサス州ヒューストン（Ｈｏｕｓｔｏｎ、Ｔｅｘａｓ）のソルベイ・インテロックス（Ｓｏｌｖａｙ  Ｉｎｔｅｒｏｘ））（溶融範囲５８〜６０℃）およびトーン（Ｔｏｎｅ）Ｐ−３００（登録商標）（ミシガン州ミッドランド（Ｍｉｄｌａｎｄ、Ｍｉｃｈｉｇａｎ）のダウ・ケミカル（Ｄｏｗ  Ｃｈｅｍｉｃａｌ））（溶融範囲５８〜６２℃）、両方ともポリカプロラクトン、から製造されたブレンドは特に本発明の最外層として有用である。典型的には、１００％のＣＡＰＡ６５０（登録商標）またはトーンＰ−３００（登録商標）が使用される。しかしながら、ポリ酢酸ビニルのような熱可塑性ポリマーもまた、より高い融点（約１００〜約１８０℃の軟化点範囲）を有する好ましい最外レシーバー層である。
【００７５】
さらに、レシーバー要素は、その全体が本明細書に参照により援用される、米国特許公報（特許文献２９）に開示されており、ここで、任意選択的に、微細粗化された、例えば、ポリカプロラクトンまたはポリ（酢酸ビニル）層であることができる最外層は、該明細書に開示されたエチレン／酢酸ビニル共重合体層の上に存在する。
【００７６】
一般に、最外層の厚さは約０．１ミクロン〜約３００ミクロンの範囲であることができる。しかしながら、エチレン／酢酸ビニル共重合体層厚さは約１０から２００ミクロン、ポリカプロラクトン層厚さは約０．２から１０ミクロンの範囲であることができる。典型的には、エチレン／酢酸ビニル共重合体は酢酸ビニルよりも多いエチレンを含有する。
【００７７】
最も好ましくは、受像要素は、その上にポリカプロラクトンまたはポリ（酢酸ビニル）層を塗布されたウォータープルーフ（登録商標）転写シート（Ｔｒａｎｓｆｅｒ  Ｓｈｅｅｔ）（本願特許出願人から入手可能）を含む。この受像層は、意図された目的に有効な任意の量で存在することができる。一般に、良好な結果は、約５〜約１５０ｍｇ／ｄｍ２、好ましくは約２０〜約６０ｍｇ／ｄｍ２の範囲の塗布量で得られた。
【００７８】
少なくとも１つの受像層に加えて、レシーバー要素は、任意選択的に、レシーバー支持体と受像層との間に、１つまたは複数の他の層、例えば、剥離層および／またはクッション層をさらに含んでもよい。レシーバー支持体単独またはレシーバー支持体と剥離層との組合せは第１仮キャリアと言われる。剥離層は、受像層が露光およびドナー要素からの分離の間ずっとレシーバー支持体に接合しているが、次の工程でレシーバー支持体からの受像層の分離を促進するように、レシーバー支持体に所望の接合バランスを提供する。剥離層は、約１〜約５０ミクロンの範囲の厚さを有する。剥離層としての使用に好適な材料の例には、ポリアミド、シリコーン、塩化ビニルポリマーおよび共重合体、酢酸ビニルポリマーおよび共重合体ならびに可塑化ポリビニルアルコールが挙げられる。変形可能な層であるクッション層もまた、レシーバー要素中に、典型的には剥離層とレシーバー支持体との間に存在してもよい。クッション層は、組み立てられた時に、レシーバー要素とドナー要素との間の接触を増加させる。さらに、クッション層は、圧力および任意の熱の下に変形可能なベースを提供することによって、任意の微細粗化プロセスを助ける。さらに、クッション層は、紙または他の基材への最終画像転写において優れた積層特性を提供する。クッション層としての使用に好適なエラストマーの例には、スチレン／エチレン／ブチレン／スチレン、スチレン／ブチレン／スチレンブロック共重合体のようなスチレンとオレフィンモノマーとの共重合体、エチレン−酢酸ビニル、およびフレキソプレート用途でのバインダーとして有用な他のエラストマーが挙げられる。
【００７９】
あるいはまた、レシービング要素は、酸含有画像転写画像の露光区域を受像するための永久基材を含んでもよい。クロス、木材、ガラス、磁器、ほとんどのポリマーフィルム、合成紙、薄い金属シートもしくは箔、または熱可塑性ポリマー層に接合するであろうほとんどいかなる材料をも含むが、それらに限定されない任意のタイプの通常知られているシート材料が使用されてもよい。しかしながら、紙が典型的にはその上に画像が究極的に印刷されるであろう同じ紙である、任意の加工素材の紙基材が好ましい。
【００８０】
上に言及されたように、レシーバー要素は中間要素として働いてもよく、ここで、転写されるべき画像が上に記載された材料を含む永久支持体に再配置されるであろうように、レーザー画像形成工程の後に少なくとも１つの転写工程が続く。これは、多色画像がレシーバー要素上に増成され、次に永住支持体に転写されるカラープルーフィング用途で最もありそうなケースである。
【００８１】
本発明はまた、
（ａ）レーザー組立体をレーザーに画像様露光する工程と、
（ｂ）ドナー要素をレシーバー要素から分離する工程と、
任意選択的に、
（ｃ１）受像層を永久基材に転写する工程、または
（ｃ２）受像層を中間要素に転写し、そして次に永久基材に転写する工程、または
（ｃ３）レシーバー支持体を除去して、永久基材、熱可塑性樹脂層、着色転写画像、および受像層を含む組立体またはサンドイッチ体をもたらす工程と
を含む、熱画像の作製方法に関する。
【００８２】
本発明の画像転写要素は、その全体が参照により本明細書によって援用される、米国特許公報（特許文献２９）（ボダガー（Ｂｏｄａｇｅｒ）ら）に記載された方法によってだけでなく、本明細書に記載されるように調製することができる。
【００８３】
レーザー加工可能な組立体は通常、存在する場合、カバーシートの除去の後に、着色剤層が実際にレシーバー要素上の受像層に接触するように、画像転写要素をレシーバー要素と接触させることによって調製される。２つの要素を一緒に保持するために真空および／または圧力を用いることができる。一代案として、周辺部での層の融合によってドナーおよびレシーバー要素を一緒に保持することができる。別の代案として、ドナーおよびレシーバー要素を一緒にテープで接合する、および画像形成装置にテープで接合することができ、またはピン／クランプでつけるシステムを用いることができる。さらに別の代案として、ドナー要素をレシーバー要素に積層してレーザー加工可能な組立体をもたらすことができる。レーザー加工可能な組立体は、レーザー画像形成を促進するためにドラム上に好都合にも取りつけることができる。
【００８４】
本発明の画像転写要素およびレーザー加工可能な組立体を形成した後で、レーザー加工可能な組立体はレーザー放射線に画像様露光される。露光工程は典型的には着色剤層に好適なレーザーフルエンスで達成される。例えば、シアンフィルム用のレーザーフルエンスは約４００ｍＪ／ｃｍ２から７００ｍＪ／ｃｍ２の範囲である。
【００８５】
様々なタイプのレーザーを用いてレーザー加工可能な組立体を露光することができる。レーザーは典型的には赤外、近赤外または可視領域での一発光である。しかしながら、約７５０〜約８７０ｎｍの領域で発するダイオードレーザーが好ましく、それは、小さなサイズ、低コスト、安定性、信頼性、堅固さおよび変調の容易さの点から見て実質的な利点を提供する。約７８０〜約８５０ｎｍの範囲で発するダイオードレーザーが最も典型的である。かかるレーザーは、例えば、スペクトラ・ダイオード・ラボラトリーズ（Ｓｐｅｃｔｒａ  Ｄｉｏｄｅ  Ｌａｂｏｒａｔｏｒｉｅｓ）（カリフォルニア州サンノゼ（Ｓａｎ  Ｊｏｓｅ、ＣＡ））から入手可能である。画像を受像層へ付着するために用いられる装置は、８３０ｎｍ近くで発するレーザーを利用するクレオ・スペクトル・トレンドセッター（Ｃｒｅｏ  Ｓｐｅｃｔｒｕｍ  Ｔｒｅｎｄｓｅｔｔｅｒ）である。
【００８６】
レーザー加工可能な組立体は、着色剤層の露光区域がパターンでレシーバー要素に転写されるように画像様露光される。パターンはそれ自体、例えば、コンピュータによって生み出されたドットまたは線画原稿の形、コピーされるべきアートワークをスキャンすることによって得られた形、元のアートワークから取られたデジタル化画像の形、またはレーザー露光の前にコンピュータでエレクトロニック的に組み合わせることができる、これらの形の任意の組合せであることができる。組立体の各瞬時エリア、すなわち、「画素」が個々にレーザーによってアドレスされるように、レーザービームとレーザー加工可能な組立体とは相互に関して一定した動きにある。これは、一般に、レーザー加工可能な組立体を回転可能なドラム上に取りつけることによって成し遂げられる。平床式記録計もまた用いることができる。
【００８７】
それらが実質的にレーザー放射線を通すという条件で、露光は、ドナー要素の任意の少なくとも１つの突出層および／または任意の少なくとも１つの加熱層を通して行われてもよい。
【００８８】
本発明の方法における次の工程は、ドナー要素をレシーバー要素から分離する工程である。通常、これは単に２つの要素を剥離することによって行われ、それは、一般に非常に少ない剥離力を必要とし、画像転写支持体をレシーバー要素から単に分離することによって成し遂げられる。これは、任意の通常の分離技術を用いて行うことができ、手動またはオペレーター介入なしの自動であることができる。
【００８９】
分離は、着色転写画像、典型的には中間色調ドット画像としてまた知られ、着色剤層の転写された露光区域を含み、レシーバー要素の受像層上に現出した、レーザー生成カラー画像をもたらす。典型的には、露光および分離工程によって形成された着色転写画像は、結晶質ポリマー層の塗布の前にその上に直接存在する層を有しても有さなくてもよい第１仮キャリア上に置かれている、結晶質ポリマー層上に形成されたレーザー生成中間色調ドットカラー画像である。
【００９０】
本発明の方法は、受像層上にそのように現出した着色画像転写画像が次に直接永久基材に転写されてもよい、またはそれが画像固定化要素のような中間要素に、次に永久基材に転写されてもよい、追加の工程をさらに含んでもよい。典型的には、画像固定化要素は、剥離表面を有する支持体および熱可塑性ポリマー層を含む。
【００９１】
ウォータープルーフ（登録商標）ラミネーター（Ｌａｍｉｎａｔｏｒ）（本願特許出願人によって製造された）が好ましくは積層を成し遂げるために用いられる。しかしながら、他の通常の方法がカラー画像保有レシーバー要素と固定化要素の熱可塑性ポリマー層との接触を成し遂げるために用いられてもよい。剥離表面を有する支持体は次に、典型的には剥離することによって除去されて熱可塑性樹脂フィルムをさらけ出す。レシーバー要素上のカラー画像は、次に、永久基材をサンドイッチ体のさらけ出された熱可塑性ポリマー層と接触させる、典型的には該ポリマー層に積層することによって永久基材に転写されてもよい。再びウォータープルーフ（登録商標）ラミネーター（本願特許出願人によって製造された）が積層を成し遂げるために典型的には用いられる。しかしながら、他の通常の方法がこの接触を成し遂げるために用いられてもよい。
【００９２】
別の実施形態には、永久基材、熱可塑性樹脂層、着色転写画像、および受像層を含む組立体またはサンドイッチ体をもたらす、典型的には剥離することによってレシーバー支持体を除去するという追加の工程が含まれる。
【００９３】
多色画像の形成もまた本発明によって熟慮されている。プルーフィング用途では、レシーバー要素は、その上へ多色画像が増成される中間要素であることができる。第１着色剤層を含む画像転写要素は上に記載されたように露光され、分離される。その後、第１ドナー要素のそれとは異なる着色剤層を有する第２ドナー要素が、第１着色剤層の画像を有するレシーバー要素と共にレーザー加工可能な組立体を形成し、上に記載されたように画像様露光され、分離される。（ａ）前に用いられたものとは異なる着色剤層を有する画像転写要素および前に画像形成されたレシーバー要素でレーザー加工可能な組立体を形成する工程と、（ｂ）露光する工程と、（ｃ）分離する工程とは、レシーバー要素上に多着色画像を増成するために必要なほどしばしば順次繰り返される。
【実施例】
【００９４】
これらの非限定的な実施例は、多種多様な色の画像が得られる本明細書で記載される方法および製品を実証する。本明細書の全体にわたってすべての温度は℃（度センチグレード）単位であり、すべての百分率は、特に明記しない限り、重量百分率であった。光学密度は、濃度計（ミシガン州ブラドンビルのエックス−ライト社のエックス−ライト９３８濃度計）を用いて測定した。
【００９５】
デルタＥ（またはｄＥ）は、標準色に関して画像の色を比較する計算値である。ＣＩＥＬＡＢ色システムを用いる。「ｄＥ対標準」はＳＱＲＴ（（「Ｌ」−Ｌｓｔｄ）＊＊２＋（「Ａ」−Ａｓｔｄ）＊＊２＋（「Ｂ」−Ｂｓｔｄ）＊＊２）として定義される。適切な測定では、ウォータープルーフ（Ｗａｔｅｒｐｒｏｏｆ）（登録商標）プルーフィング色をデルタＥを計算するための標準として使用した。ＣＩＥＬＡＢ色システムは、その全体が本明細書に参照により援用される（非特許文献１）に記載されている。
【００９６】
（用語解説）
ＳＤＡ４９２７：２−（２−（２−クロロ−３−（２−（１，３−ジヒドロ−１，１−ジメチル−３−（４−スルホブチル）−２Ｈ−ベンゾ［ｅ］インドール−２−イリデン）エチリデン）−１−シクロヘキセン−１−イル）エテニル）−１，１−ジメチル−３−（４−スルホブチル）−１Ｈ−ベンゾ［ｅ］インドリウム、分子内塩、遊離酸。ＣＡＳ  Ｎｏ．［１６２４１１−２８−１］、（フロリダ州ジュピター（Ｊｕｐｉｔｅｒ、ＦＬ）のエッチ．ダブリュ．サンヅ．コープ（Ｈ．Ｗ．Ｓａｎｄｓ  Ｃｏｒｐ．））
クリスタ−リン（Ｃｒｙｓｔａ−ｌｙｎ）５５１１１０：２−（２−（２−クロロ−３−（２−（１，３−ジヒドロ−１，１−ジメチル−３−（４−スルホブチル）−２Ｈ−ベンゾ［ｅ］インドール−２−イリデン）エチリデン）−１−シクロヘキセン−１−イル）エテニル）−１，１−ジメチル−３−（４−スルホブチル）−１Ｈ−ベンゾ［ｅ］インドリウム、ナトリウム塩。ＣＡＳ  Ｎｏ．未知（ニューヨーク州ジョンソン・シティ（Ｊｏｈｎｓｏｎ  Ｃｉｔｙ、ＮＹ）のクリスタ−リン・ケミカル社）
３０Ｓ３３０：グリーン・シェイド・フタロ・ブルー水性分散系（Ｇｒｅｅｎ  Ｓｈａｄｅ  Ｐｈｔｈａｌｏ  Ｂｌｕｅ  Ｗａｔｅｒｂｏｒｎｅ  Ｄｉｓｐｅｒｓｉｏｎ）４０％固形分（２４％顔料および１６％バインダー）（ペンシルバニア州ドイレスタウン（Ｄｏｙｌｅｓｔｏｗｎ、ＰＡ）のペン・カラー（Ｐｅｎｎ  Ｃｏｌｏｒ）社）
３２Ｓ１８７Ｄ：レッド・シェイド・ＰＣＮ・ブルー・アクロバース・ペイスト（Ｒｅｄ  Ｓｈａｄｅ  ＰＣＮ  Ｂｌｕｅ  ＡＣＲＯＶＥＲＳＥ  ＰＡＳＴＥ）４０％固形分  （２４％顔料および１６％バインダー）（ペンシルバニア州ドイレスタウンのペン・カラー社）
ＦＳＡ：ゾニール（登録商標）ＦＳＡフルオロ界面活性剤（デラウェア州ウィルミントンの本願特許出願人）
サーフィノール（Ｓｕｒｆｙｎｏｌ）（登録商標）ＤＦ１１０Ｄ：脱泡剤３２％活性固形分（エア・プロダクツ・アンド・ケミカルズ（Ａｉｒ  Ｐｒｏｄｕｃｔｓ  ａｎｄ  Ｃｈｅｍｉｃａｌｓ）社）
バインダー１：３７．４％固形分でのメタクリル酸メチル／メタクリル酸ｎ−ブチル（７６／２４）共重合体テックス乳濁液（デラウェア州ウィルミントンの本願特許出願人）
ジンポール（Ｚｉｎｐｏｌ）（登録商標）１２７：３８％固形分でのスチレンアクリルラテックス乳濁液（オハイオ州クリーブランド（Ｃｌｅｖｅｌａｎｄ、ＯＨ）のビー．エフ．グッドリッチ（Ｂ．Ｆ．Ｇｏｏｄｒｉｃｈ））
ＰＥＧ６８００：ポリエチレングリコール６８００［ＣＡＳ  Ｎｏ．２５３２２−６８−３］、１００％（ニューヨーク州オンタリオ（Ｏｎｔａｒｉｏ、ＮＹ）のサイエンティフィック・ポリマー・プロダクツ（Ｓｃｉｅｎｔｉｆｉｃ  Ｐｏｌｙｍｅｒ  Ｐｒｏｄｕｃｔｓ）社）
クエン酸アンモニウム：（［ＣＡＳ＃３４５８−７２−８］、９８％、ウィスコンシン州ミルウォーキー（Ｍｉｌｗａｕｋｅｅ、ＷＩ）のアルドリッチ・ケミカル（Ａｌｄｒｉｃｈ  Ｃｈｅｍｉｃａｌ））
Ｌ−酒石酸ナトリウム二水和物：（ＣＡＳ  Ｎｏ．［６１０６−２４−７０］、９９＋％、ウィスコンシン州ミルウォーキーのアルドリッチ・ケミカル）
酢酸ナトリウム：（ＣＡＳ  Ｎｏ．［１２７−０９−３］、９９＋％、ウィスコンシン州ミルウォーキーのアルドリッチ・ケミカル）
アキューマー（Ａｃｕｍｅｒ）（登録商標）１１１０：ポリアクリル酸のナトリウム塩／ＮａＨＳＯ３、４，５００ＭＷ、水中の４５％固形分、ｐＨ＝６．７（ペンシルバニア州フィラデルフィア（Ｐｈｉｌａｄｅｌｐｈｉａ、ＰＡ）のローム・アンド・ハース・カンパニー（Ｒｏｈｍ  ａｎｄ  Ｈａａｓ  Ｃｏｍｐａｎｙ））
アキューマー（登録商標）１８５０：ポリメタクリル酸のナトリウム塩、３０，０００ＭＷ、水中の３０％固形分、ｐＨ＝９〜１０．８（ペンシルバニア州フィラデルフィアのローム・アンド・ハース・カンパニー）
タモル（登録商標）７３１：無水マレイン酸共重合体のナトリウム塩、１５，０００ＭＷ、水中の３０％固形分、ｐＨ＝９．５〜１０．５（ペンシルバニア州フィラデルフィアのローム・アンド・ハース・カンパニー）
タモル（登録商標）９６０：ポリメタクリル酸のナトリウム塩、５，０００ＭＷ、水中の４０％固形分、ｐＨ＝８〜９（ローム・アンド・ハース・カンパニー）
ＮａＯＨ：ペレットまたは５０％水溶液として供給される水酸化ナトリウム（ＣＡＳ  Ｎｏ．［１３１０−７３−２］、ウィスコンシン州ミルウォーキーのアルドリッチ・ケミカル
酢酸マグネシウム四水和物：（ＣＡＳ  Ｎｏ．［１６６７４−７８−５］、ジョージア州アトランティック（Ａｔｌａｎｔｉｃ、ＧＡ）のフィッシャー・サイエンティフィック（Ｆｉｓｈｅｒ  Ｓｃｉｅｎｔｉｆｉｃ）
ポリ−ステップ（Ｐｏｌｙ−Ｓｔｅｐ）Ｂ−１：イリノイ州ノースフィールド（Ｎｏｒｔｈｆｉｅｌｄ、Ｉｌｌｉｎｏｉｓ）のステパン・カンパニー（Ｓｔｅｐａｎ  Ｃｏｍｐａｎｙ）から商業的に入手可能な（＊ノニルフェノールエトキシレート硫酸アンモニウム）
ラウリル硫酸アンモニウム：（ＣＡＳ  Ｎｏ．［２２３５−５４−３］、９９  ウィスコンシン州ミルウォーキーのフルッカ・ケミカ（Ｆｌｕｋａ  Ｃｈｅｍｉｋａ））
メタクリル酸メチル：（ＣＡＳ  Ｎｏ．［８０−６２−６］、９９＋％、ウィスコンシン州ミルウォーキーのアルドリッチ・ケミカル）
メタクリル酸ブチル：（ＣＡＳ  Ｎｏ．［９７−８８−１］、９９＋％、ウィスコンシン州ミルウォーキーのアルドリッチ・ケミカル）
過硫酸アンモニウム：（ＣＡＳ  Ｎｏ．［７７２７−５４−０］、９９．９９＋％、ウィスコンシン州ミルウォーキーのアルドリッチ・ケミカル）
硫酸マグネシウム、無水：ＣＡＳ  Ｎｏ．［７４８７−８８−９］、ジョージア州アトランティックのフィッシャー・サイエンティフィック
ハイカー（Ｈｙｃａｒ）（登録商標）２６２５６：４９．５％固形分でのアクリルラテックス乳濁液（オハイオ州クリーブランドのビー．エフ．グッドリッチ）
３２Ｒ１６４Ｄ：アクロバース・ペイスト４０％固形分（２４％顔料および１６％バインダー）（ペンシルバニア州ドイレスタウンのペン・カラー社）
３２Ｓ１６８Ｄ：カルバゾール・バイオレット（Ｃａｒｂａｚｏｌｅ  Ｖｉｏｌｅｔ）・アクロバース・ペイスト４１％固形分（２４．６％顔料および１６．４％バインダー）（ペンシルバニア州ドイレスタウンのペン・カラー社）
ＦＳＯ−１００：ゾニール（登録商標）ＦＳＯ−１００フルオロ界面活性剤（デラウェア州ウィルミントンの本願特許出願人）
カーボセット（Ｃａｒｂｏｓｅｔ）（登録商標）ＧＡ２１２３：カルボキシル化アクリルコロイド状分散系（酸＃＝１０５、ｐＨ＝８．８、％固形分＝２２．５％、オハイオ州クリーブランドのビー．エフ．グッドリッチ）
ＤＭＥＡ：Ｎ，Ｎ−ジメチルエタノールアミン（ウィスコンシン州ミルウォーキーのアルドリッチ・ケミカル）
【００９７】
一般に、生成物はメタクリル酸メチルおよびメタクリル酸ブチルの水性ラテックス共重合体を含むスカイライン樹脂（Ｓｋｙｌｉｎｅ  Ｒｅｓｉｎ）であって、モノマーの全重量を基準にして約０．３から約０．７５％の範囲の量の過硫酸アンモニウムでの乳化重合によって製造される樹脂である。陰イオンおよび非イオン乳化剤の両方の混合物を使用した。スカイライン樹脂は、約３５〜４０％の範囲の固形分含有率、約８〜１０の範囲のｐＨ、約１３０，０００〜約２５０，０００の範囲の平均分子量、約４５，０００〜約７０，０００の範囲の数平均分子量および約１３０〜約１６０の範囲の粒径（ｎｍ）を有するべきである。
【００９８】
（実施例１）
実施例１は、シアンドナー組成物中へのクエン酸アンモニウムの組み入れが本発明のＳ１にとって改善された画像形成寛容度をもたらしたことを示す。ジンポール（登録商標）１２７と特定されるラテックスバインダーはスチレンアクリルラテックスである。
【００９９】
本発明の試料ドナー要素（Ｓ１）および第１対照（Ｃ１）をそれぞれ、各成分の量が重量部で与えられる、表１ａで下にリストされる成分の配合で調製した。
【０１００】
各ドナー要素は、６０％の透過率でクロムでスパッターした４ミル（約１００ミクロン）ポリエステル裏材料（メリネックス（Ｍｅｌｉｎｅｘ）（登録商標）５７４、デュポン・帝人・フィルムス（ＤｕＰｏｎｔ  Ｔｅｉｊｉｎ  Ｆｉｌｍｓ））を含む。画像転写コーティングを、おおよそ１２ｍｇ／平方ｄｍの乾燥塗布量に巻線ロッドを用いてクロム層上に手動で塗布した。
【０１０１】
フィルムに、クレオ３２４４スペクトル・トレンドセッター（ブリティッシュコロンビア州バンクーバー（Ｖａｎｃｏｕｖｅｒ、ＢＣ）のクレオ（Ｃｒｅｏ）によって製造された）を用いて画像形成し、トレンドセッター機器の設定のように１４、１５、１６、１７および１８ワットの電力設定、電力設定当たり１０の等しく間隔を置いたドラム速度、ならびに６０ＳＤ（表面深さ）単位の焦点設定で画像形成した。画像形成装置は、Ｃ１およびＳ１の両方についてレシーバー要素上にシアンカラー画像のレーザー生成マトリックスを作成した。
【０１０２】
形成されたカラー画像を次に、テイラー（Ｔａｙｌｏｒ）らの米国特許公報（特許文献３０）に記載されているように、シリコーン剥離マイラー（Ｍｙｌａｒ）（登録商標）基材上にビッテル（Ｖｉｔｅｌ）（登録商標）２７００Ｂポリエステルを含む画像固定化要素に転写した。レシーバー支持体を剥離し、画像をＬＯＥ紙（ニュージャージー州マールトン（Ｍａｒｌｔｏｎ、ＮＪ）のＸＰＥＤＸ）基材と接触させ、引き続き画像固定化要素支持体を剥離して、ポリカプロラクトン層とビッテル（登録商標）２７００Ｂポリエステル含有層との間に挟まれたＬＯＥ紙基材上に画像を形成した。
【０１０３】
画像形成の後、エックス−ライト（登録商標）９３８スペクトロ濃度計を用いて光学密度を評価するためにＬＯＥ紙上の各画像形成したフィルムを分析した。セットされたレーザーパワーで、かつ、その電力で等しく間隔を置いたエネルギー範囲にわたって作成された画像についてシアン光学密度を読み取った。等しく間隔を置いたエネルギー範囲は、トレンドセッターのドラム速度を増やしつつ調節することによって生み出した。表１ｃは、Ｎの等しく間隔を置いたエネルギーを用いて与えられたレーザーパワーで作成されたＮソリッド画像の平均密度を示す。
【０１０４】
【表１】
2005516805.tif 000003
【０１０５】
フィルムに、クレオ３２４４スペクトル・トレンドセッター（ブリティッシュコロンビア州バンクーバーのクレオによって製造された）を用いて、１４、１５、１６、１７、および１８ワットの電力設定、電力設定当たり１１の等しく間隔を置いたドラム速度、ならびに６５ＳＤ単位の焦点設定で画像形成した。画像形成装置は、Ｃ１およびＳ１の両方についてレシーバー要素上にシアンカラー画像のレーザー生成マトリックスを作成した。
【０１０６】
表１ｂは、Ｎの等しく間隔を置いたエネルギーを用いて与えられたレーザーパワーで作成されたＮソリッド画像の平均密度を示す。
【０１０７】
【表２】
2005516805.tif 000004
【０１０８】
改善された画像形成寛容度は、第１対照Ｃ１、およびＳ１、クエン酸アンモニウムを含有する組成物の両方について各試料の平均密度を比較することによって表１ｂに例示される。１４〜１７ワットの電力範囲にわたる平均密度の差は、Ｓ１（０．０５）についてよりもＣ１（０．０６）について大きかった。これは、本発明がレーザーパワー設定の指定範囲にわたってより良好な、よりばらつきのない光学密度を与えることを示唆する。もっとさらに、本発明のＳ１は、各電力設定（１４〜１８ワット）についてＣ１の対応する試料と比較した時により大きい平均密度を有した。
【０１０９】
（実施例２）
実施例２は、増加した界面活性剤、ゾニール（登録商標）ＦＳＡのシアンドナー組成物中への組み入れによる改善された画像形成寛容度を示す。
【０１１０】
本発明の試料ドナー要素（Ｓ２）および第２対照（Ｃ２）を、各成分の量が重量部で与えられる、表２ａで下にリストされる成分の配合で調製した。各ドナー要素を実施例１におけるように調製した。
【０１１１】
【表３】
2005516805.tif 000005
【０１１２】
フィルムに、クレオ３２４４スペクトル・トレンドセッター（ブリティッシュコロンビア州バンクーバーのクレオによって製造された）を用いて、１４、１５、１６、１７、および１８ワットの電力設定、電力設定当たり１１の等しく間隔を置いたドラム速度で画像形成した。画像形成装置は、Ｃ２およびＳ２の両方についてレシーバー要素上にシアンカラー画像のレーザー生成マトリックスを作成した。
【０１１３】
実施例１におけるように密度を読み取り、表にまとめた。表２ｂは、Ｎの等しく間隔を置いたエネルギーを用いて与えられたレーザーパワーで作成されたＮソリッド画像の平均密度と標準偏差とを示す。
【０１１４】
【表４】
2005516805.tif 000006
【０１１５】
改善された画像形成寛容度は、電力範囲にわたる平均密度の差がＳ２（０．０５）、増加したゾニール（登録商標）ＦＳＡを含有する本発明の組成物についてよりもＣ２（０．４７）についてはるかに大きい、各試料の平均密度を比較することによって例示される。これは、本発明がレーザーパワー設定の指定範囲（１４〜１８ワット）にわたってＣ２によって与えられるよりもより良好な、よりばらつきのない光学密度を与えることを示唆する。もっとさらに、本発明のＳ２は、各電力設定（１４〜１８ワット）についてＣ２の対応する試料と比較した時により大きい平均密度を有した。
【０１１６】
あるいはまた、電力および露光エネルギーの範囲にわたって各Ｃ２およびＳ２試料について密度の標準偏差を評価すると、Ｓ２の改善された画像形成寛容度を示すことができる。表２ｂの標準偏差データは、Ｃ２が０．５２の値を有するのに対してＳ２についての差が０．０４である、電力設定（１４〜１８ワット）にわたるより低い標準偏差差だけでなく、各電力設定でＳ２がＣ２よりも低い標準偏差を有したことを示す。従って、Ｓ２はＣ２試料と比較した時に改善された画像形成寛容度を有した。
【０１１７】
（実施例３）
実施例３は、塩、酢酸マグネシウムのシアンドナーへの組み入れで生じる改善された画像形成寛容度を示す。
【０１１８】
本発明の試料ドナー要素（Ｓ３）および第３対照（Ｃ３）を、各成分の量が重量部で与えられる、表３ａで下にリストされる成分の配合で調製した。
【０１１９】
各ドナー要素を実施例１におけるように調製した。
【０１２０】
【表５】
2005516805.tif 000007
【０１２１】
フィルムに、クレオ３２４４スペクトル・トレンドセッター（ブリティッシュコロンビア州バンクーバーのクレオによって製造された）を用いて、１４、１５、１６、１７、および１８ワットの電力設定、電力設定当たり１１の等しく間隔を置いたドラム速度で画像形成した。画像形成装置は、Ｃ３およびＳ３の両方についてレシーバー要素上にシアンカラー画像のレーザー生成マトリックスを作成した。
【０１２２】
実施例１におけるように密度を読み取った。表３ｂは、Ｎの等しく間隔を置いたエネルギーを用いて与えられたレーザーパワーで作成されたＮソリッド画像の標準偏差を示す。
【０１２３】
【表６】
2005516805.tif 000008
【０１２４】
本実施例では、Ｓ３コーティングの塗布量はＣ３対照コーティングよりもわずかに低く、それぞれ、１．３７および１．５６のピーク密度をもたらした。
【０１２５】
しかしながら、Ｓ３、添加された酢酸マグネシウムを含有する組成物の改善された画像形成寛容度は、電力および露光エネルギーの範囲にわたって、各Ｃ３およびＳ３試料について密度の標準偏差を評価することによって示すことができる。表３ｂの標準偏差データは、各電力設定で、Ｓ３がＣ３よりも低い標準偏差を有し、かつ、すべての電力設定（１４〜１８ワット）にわたる標準偏差の差が０．３０であったＣ３についてのそれに対してＳ３については０．２８であったことを示す。従って、Ｓ３はＣ３試料と比較した時に改善された画像形成寛容度を有した。
【０１２６】
（実施例４）
実施例４は、第４対照（Ｃ４）が対照と称されて、画像形成寛容度および低湿度での画像形成の改善に関する添加された有機塩の効果を例示する。
【０１２７】
試料ドナー要素（Ｓ４、Ｓ５およびＳ６）ならびに対照（Ｃ４）を、各成分の量が重量部で与えられる、表４ａ１および４ａ２で下にリストされる成分の分散系から調製した。
【０１２８】
【表７】
2005516805.tif 000009
【０１２９】
【表８】
2005516805.tif 000010
【０１３０】
各ドナー要素は、６０％の透過率でクロムでスパッターした４ミルポリエステル裏材料（メリネックス（登録商標）５７４、デュポン・帝人・フィルムス）を含む。画像転写コーティングを、おおよそ１２ｍｇ／平方ｄｍの乾燥塗布量に巻線ロッドを用いてクロム層上に手動で塗布した。
【０１３１】
フィルムに、クレオ３２４４スペクトル・トレンドセッター（ブリティッシュコロンビア州バンクーバーのクレオによって製造された）を用いて画像形成し、１４、１５、１６、および１７ワットの電力設定、電力設定当たり１０の等しく間隔を置いたドラム速度、および６０ＳＤ単位の焦点設定で画像形成した。画像形成装置は、Ｓ４、Ｓ５およびＳ６だけでなくＣ４の両方についてレシーバー要素上にシアンカラー画像のレーザー生成マトリックスを作成した。
【０１３２】
形成されたカラー画像を次に、シリコーン剥離マイラー（登録商標）基材上にビッテル（登録商標）２７００Ｂポリエステルを含む画像固定化要素に転写した。レシーバー支持体を剥離し、画像をＬＯＥ紙基材と接触させ、引き続き画像固定化要素支持体を剥離して、ポリカプロラクトン層とビッテル（登録商標）２７００Ｂポリエステル含有層との間に挟まれたＬＯＥ紙基材上に画像を形成した。
【０１３３】
画像形成の後、ＬＯＥ紙上の各画像形成したフィルムを、エックス−ライト（登録商標）９３８スペクトロ濃度計を用いて分析した。セットしたレーザーパワーで、かつ、その電力で等しく間隔を置いたエネルギー範囲にわたって作成された画像についてシアン密度を読み取った。等しく間隔を置いたエネルギー範囲は、トレンドセッターのドラム速度を増やしつつ調節することによって生み出した。表４ｂは、Ｎの等しく間隔を置いたエネルギーを用いて与えられたレーザーパワーで作成されたＮソリッド画像の平均密度を示す。
【０１３４】
表４ｂのデータは、Ｌ−酒石酸ナトリウムの添加が２２％および４５％相対湿度の両方でＳ４の画像形成寛容度をＣ４に対して改善したことを示す。それは、電力設定の範囲（１３〜１８ワット）にわたって光学密度の差を測定することによって例示される。Ｓ４は２２％相対湿度で０．３１、４５％相対湿度で０．０７の差を有したが、Ｃ４は２２％相対湿度で０．８１、４５％相対湿度で０．４９の差を有した。従って、Ｃ４の光学密度はＳ４についてのそれよりも大きい程度で変動する。このように、Ｓ４はＣ４と比較した時に改善された画像形成寛容度を示す。
【０１３５】
【表９】
2005516805.tif 000011
【０１３６】
下の表４ｃおよび４ｄのデータは、特に低い湿度で、より良好な総体的な画像形成寛容がある、酢酸ナトリウムの有益な効果を例示する。総体的な改善は、電力設定の範囲（１３〜１８ワット）にわたって表４ｃに示される光学密度の差を先ず測定することによって明らかである。Ｓ５は２２％相対湿度で０．２６、および４５％相対湿度で０．３２の差を有したのに対して、Ｃ４は２２％相対湿度で０．８１、および４５％相対湿度で０．４９の差を有した。従って、Ｃ４の光学密度はＳ５についてのそれよりも大きい程度で変動する。このようにＳ５は改善された画像形成寛容度を示した。表４ｄのデータを用いて行った同じ測定は特に低い湿度での改善をさらに示し、Ｓ６についての差は２２％相対湿度で０．０９であり、３７％相対湿度で０．０４であり、５２％相対湿度で０．０４であり、そして６２％相対湿度で０．０４であったのに対して、Ｃ４および同じ相対湿度についての差はそれぞれ０．３９、０．２７、０．０４および０．０２であった。従って、より低い湿度に関して、本発明は改善された画像形成寛容度を示した。
【０１３７】
【表１０】
2005516805.tif 000012
【０１３８】
【表１１】
2005516805.tif 000013
【０１３９】
酢酸ナトリウムを含有するフィルムもまた対照に比べてカラー安定性に関して有益な効果を示し、それは表４ｅに示すデータによって例示される。２８日後にＳ６についてのＤＥ変化が１未満であることに注目されたい。
【０１４０】
【表１２】
2005516805.tif 000014
【０１４１】
（実施例５）
実施例５は、低い湿度、例えば、２２％相対湿度での画像形成に関するポリ酸塩の効果を実証する。
【０１４２】
試料ドナー要素（Ｓ７、Ｓ８、Ｓ９およびＳ１０）ならびに第６対照（Ｃ６）を、各成分の量が重量部で与えられる、表５ａで下にリストされる成分の分散系から調製した。Ｃ５と称される対照試料はない。ポリ酸塩はローム・アンド・ハースから入手した。
【０１４３】
【表１３】
2005516805.tif 000015
【０１４４】
表５ｂ、５ｃ、５ｄおよび５ｅは、Ｃ６と比較した時に、低い湿度でのＳ７、Ｓ８、Ｓ９、Ｓ１０について改善された画像形成寛容度を例示する。Ｓ７、Ｓ８、Ｓ９、およびＳ１０は、２２％相対湿度で各電力設定および対応するエネルギー範囲で増加した密度を示した。このように、本発明の試料はＣ６よりも良好な画像形成寛容度を与えた。
【０１４５】
【表１４】
2005516805.tif 000016
【０１４６】
【表１５】
2005516805.tif 000017
【０１４７】
【表１６】
2005516805.tif 000018
【０１４８】
【表１７】
2005516805.tif 000019
【０１４９】
（実施例６）
実施例６は、マジェンタドナー組成物中への硫酸マグネシウムの組み入れによる改善された画像形成寛容度を示す。
【０１５０】
試料ドナー要素（Ｓ１１）および第７対照（Ｃ７）を、各成分の量が重量部で与えられる、表６ａで下にリストされる成分の分散系から調製した。各ドナー要素は、目標とする塗布量がおおよそ１３ｍｇ／平方ｄｍであったことを除いては、実施例１におけるように調製した。
【０１５１】
【表１８】
2005516805.tif 000020
【０１５２】
フィルムに、クレオ３２４４スペクトル・トレンドセッター（ブリティッシュコロンビア州バンクーバーのクレオによって製造された）を用いて、１４、１５、１６、１７、および１８ワットの電力設定、ならびに１２０ｒｐｍのドラム速度で画像形成した。画像形成装置は、対照（Ｃ７）およびＳ１１の両方について５つの電力設定に対応してレシーバー要素上に５つのレーザー生成マジェンタカラー画像を作成した。
【０１５３】
密度を読み取り、表にまとめた。表６ｂは、５つの等しく間隔を置いた電力設定値を用いて作成されたソリッド画像の平均密度および標準偏差を示す。
【０１５４】
【表１９】
2005516805.tif 000021
【０１５５】
表６ｂデータは、Ｓ１１、増加した硫酸マグネシウムを含有する組成物が１４〜１８ワットの動作範囲にわたって対照フィルムに対して改善された画像形成寛容度を有することを示す。これは、Ｃ７に比べてＳ１１の増加した画像密度および減少した標準偏差によって例示される。
【０１５６】
（実施例７）
実施例７は、高ｐＨ（＝８．８）カルボキシル化アクリルコロイド状分散系、カーボセット（登録商標）ＧＡ２１２３を含有するシアンドナー組成物中への有機塩基、Ｎ，Ｎ−ジメチルエタノールアミン（ＤＭＥＡ）の添加による改善された画像形成寛容度を示す。
【０１５７】
試料ドナー要素（Ｓ１２）および第８対照（Ｃ８）を、各成分の量が重量部で与えられる、表７ａで下にリストされる成分の分散系から調製した。各ドナー要素は、それらがおおよそ９ｍｇ／平方ｄｍの塗布量に塗布されたことを除いては、実施例１におけるように調製した。
【０１５８】
【表２０】
2005516805.tif 000022
【０１５９】
フィルムに、クレオ３２４４スペクトル・トレンドセッター（ブリティッシュコロンビア州バンクーバーのクレオによって製造された）を用いて、１４、１５、１６、１７、および１８ワットの電力設定、電力設定当たり１１の等しく間隔を置いたドラム速度で画像形成した。画像形成装置は、Ｃ８およびＳ１２の両方についてレシーバー要素上にシアンカラー画像のレーザー生成マトリックスを作成した。
【０１６０】
実施例１におけるように、密度を読み取り、表にまとめた。表７ｂは、Ｎの等しく間隔を置いたエネルギーを用いて与えられたレーザーパワーで作成されたＮソリッド画像の平均密度および標準偏差を示す。
【０１６１】
【表２１】
2005516805.tif 000023
【０１６２】
表７ｂデータは、Ｓ１２、増加したＮ，Ｎ−ジメチルエタノールアミンを含有する組成物が１４〜１８ワットの動作電力範囲にわたってＣ８に比較して改善された画像形成寛容度を有したことを示し、それは、対照フィルムに比べて総体的な減少した標準偏差だけでなく、対照フィルムに比べて増加した画像密度によって明白に示される。
【０１６３】
Ｃ８およびＳ１２の新しく製造された校正刷を周囲室内灯下で熟成し、両試料は意外にもカラー安定性であった。２８日熟成したＣ８は０．６６単位のデルタＥを経験した。２８日熟成したＳ１２は０．６５単位のデルタＥを経験した。
【０１６４】
（実施例８）
実施例８は、シアンドナー中への塩、酢酸マグネシウムの組み入れで生じる改善された画像形成寛容度を示す。
【０１６５】
本発明の試料ドナー要素（Ｓ１３）および第９対照（Ｃ９）を、各成分の量が重量部で与えられる、表８ａで下にリストされる成分の分散系から調製した。
【０１６６】
実施例１のおけるように各ドナー要素を調製し、ここでＳ１３組成物はＣ９と同じ巻線ロッドで塗布した。
【０１６７】
【表２２】
2005516805.tif 000024
【０１６８】
フィルムに、クレオ３２４４スペクトル・トレンドセッター（ブリティッシュコロンビア州バンクーバーのクレオによって製造された）を用いて、１２、１３、１４、１５、１６、１７、および１８ワットの電力設定ならびに一定のドラム速度で画像形成した。画像形成装置は、対照（Ｃ９）およびＳ１３の両方についてレシーバー要素上に一連のレーザー生成シアンカラー画像を作成した。
【０１６９】
実施例１におけるように、密度を読み取った。表８ｂは、７の等しく間隔を置いたエネルギーを用いて与えられたドラム速度で作成されたＮソリッド画像の平均密度および標準偏差を示す。
【０１７０】
【表２３】
2005516805.tif 000025
【０１７１】
Ｃ９について一連の電力にわたる平均密度は１．１３であり、Ｃ９について一連の電力にわたる標準偏差は０．７０であった。Ｓ１３について一連の電力にわたる平均密度は１．４６であり、Ｓ１３について一連の電力にわたる標準偏差は０．０６であった。
【０１７２】
Ｓ１３、添加された酢酸マグネシウムを含有する組成物の改善された画像形成寛容度は、表８ｂから、露光パワーと共に上昇する密度を評価することによって示すことができる。Ｓ１３密度はより低い電力設定値でＣ９密度よりも著しく高い。
【０１７３】
Ｓ１３、添加された酢酸マグネシウムを含有する組成物の改善された画像形成寛容度はまた、表８ｂから、Ｓ１３についてその差が０．２０であるのに対して、Ｃ９についての差が１．５６であった、電力設定値１２〜１８ワットの範囲にわたってＳ１３について平均密度の差を評価することによって示すことができ、従って、Ｓ１３はＣ９試料と比較した時に改善された画像形成寛容度を有した。
【国際調査報告】
2005516805.tif 000030
2005516805.tif 000031
2005516805.tif 000032